(57)【要約】【課題】凹凸形状の中間層を有する光記録媒体を製造する際、スタンパと転写層との剥離が良好な光記録媒体の製造方法を提供すること。【解決手段】基板１上に記録再生機能層２と下中間層３とを順に積層した第１記録媒体１００を形成し、一方、凹凸形状を有するスタンパ４表面に塗布した紫外線硬化性樹脂の膜を半硬化後さらに低酸素濃度雰囲気下で硬化した転写層６を有する転写層積層スタンパ２００を形成し、続いて、下中間層３と転写層６とが相対するように第１記録媒体１００と転写層積層スタンパ２００とを接合した後、スタンパ４を剥離する光記録媒体の製造方法。【選択図】図１−２
2007294076.tif 000002
【特許請求の範囲】
【請求項１】
凹凸形状を表面に有し、下中間層及び転写層を有する中間層を備えた光記録媒体の製造方法であって、
基板を有する第１記録媒体を得る、第１記録媒体製造工程と、
前記中間層の凹凸形状に対応した転写用凹凸形状を表面に有するスタンパの当該表面上に紫外線硬化性樹脂の膜を設け、当該紫外線硬化性樹脂の膜に紫外線を照射して当該紫外線硬化性樹脂の膜を半硬化させた後、酸素濃度を低減させた雰囲気下で紫外線を照射して当該紫外線硬化性樹脂の膜をさらに硬化させることによって前記転写層を形成して転写層積層スタンパを得る、転写層積層スタンパ製造工程と、
前記転写層と前記第１記録媒体との間に前記下中間層を存在させた状態で、前記転写層積層スタンパと当該第１記録媒体とを接合する、接合工程と、
前記スタンパを前記転写層から剥離する、剥離工程と、
を有することを特徴とする光記録媒体の製造方法。
【請求項２】
前記第１記録媒体製造工程において、前記基板上に記録再生機能層を形成することにより前記第１記録媒体を製造し、
前記接合工程において、前記転写層と前記記録再生機能層との間に前記下中間層を存在させた状態で、前記転写層積層スタンパと前記第１記録媒体とを接合する
ことを特徴とする請求項１に記載の光記録媒体の製造方法。
【請求項３】
前記第１記録媒体製造工程において、前記基板上に複数の記録再生機能層を形成することにより前記第１記録媒体を製造し、
前記接合工程において、前記転写層と、前記基板から最も遠くに位置する前記記録再生機能層との間に前記下中間層を存在させた状態で、前記転写層積層スタンパと前記第１記録媒体とを接合する
ことを特徴とする請求項１に記載の光記録媒体の製造方法。
【請求項４】
酸素が存在する雰囲気下で紫外線の照射を行うことにより、前記紫外線硬化性樹脂の膜の半硬化を行うことを特徴とする請求項１乃至３いずれか１項に記載の光記録媒体の製造方法。
【請求項５】
前記酸素濃度を低減させた雰囲気が、窒素雰囲気であることを特徴とする請求項１乃至４いずれか１項に記載の光記録媒体の製造方法。
【請求項６】
前記下中間層が、前記第１記録媒体製造工程において、前記第１記録媒体上に形成されることを特徴とする請求項１乃至５のいずれか１項に記載の光記録媒体の製造方法。
【請求項７】
前記接合工程が減圧雰囲気下で行われることを特徴とする請求項１乃至５のいずれか１項に記載の光記録媒体の製造方法。
【請求項８】
前記接合工程において、硬化性樹脂を前記第１記録媒体上に塗布した後に、当該硬化性樹脂と前記転写層とを向かい合うようにして当該硬化性樹脂上に前記転写層積層スタンパを載置し、当該硬化性樹脂を延伸することによって前記下中間層を形成することを特徴とする請求項１乃至５のいずれか１項に記載の光記録媒体の製造方法。
【請求項９】
前記硬化性樹脂が紫外線硬化性樹脂であることを特徴とする請求項８に記載の光記録媒体の製造方法。
【請求項１０】
前記接合工程が大気中で行われることを特徴とする請求項８又は９に記載の光記録媒体
の製造方法。
【請求項１１】
前記スタンパが、ポリカーボネート系樹脂製であることを特徴とする請求項１乃至１０のいずれか１項に記載の光記録媒体の製造方法。
【請求項１２】
前記スタンパを前記転写層から剥離した後、当該転写層上に上部記録再生機能層を形成することを特徴とする請求項１乃至１１のいずれか１項に記載の光記録媒体の製造方法。
【請求項１３】
前記記録再生機能層が、前記基板側から反射層及び記録層をこの順に設けてなることを特徴とする請求項２又は３に記載の光記録媒体の製造方法。
【請求項１４】
凹凸形状を表面に有し、下中間層及び転写層を有する中間層を備えた光記録媒体を製造するための製造装置であって、
前記中間層の凹凸形状に対応した転写用凹凸形状を表面に有するスタンパの当該表面上に紫外線硬化性樹脂の膜を設け、当該紫外線硬化性樹脂の膜に紫外線を照射して当該紫外線硬化性樹脂の膜を半硬化させる第一硬化手段と、
酸素濃度を低減させた雰囲気下で紫外線を照射して前記紫外線硬化性樹脂の膜をさらに硬化させることによって前記転写層を形成する第二硬化手段と、
を有することを特徴とする光記録媒体の製造装置。
【発明の詳細な説明】
【技術分野】
【０００１】
本発明は、光記録媒体の製造方法等に関する。詳しくは、記録再生機能層が設けられた光記録媒体を製造する方法等に関する。
【背景技術】
【０００２】
近年、ＣＤ−Ｒ、ＣＤ−ＲＷ、ＤＶＤ−Ｒ、書き換え型ＤＶＤ等の光記録媒体（以下「光ディスク」という場合がある。）の更なる高記録密度化が要求されている。
【０００３】
この光ディスクの容量を大きくするための手段として、記録層を２層以上設ける方法がある。記録層を２層以上設ける場合、記録層と記録層との間に中間層を設けるのが通常である。
一方、基板上に設けられた反射層の上、又は、反射層及び記録層の上に、０．１ｍｍの厚さを有するカバー層を備えた、次世代の高密度光ディスクも実用化されている（ブルーレイディスク（Ｂｌｕ−ｒａｙ  Ｄｉｓｋ）、ＵＤＯ（Ｕｌｔｒａ−Ｄｅｎｓｉｔｙ  Ｏｐｔｉｃａｌ）等）。これらの高密度光ディスクでは、青紫色のレーザ光を高いＮＡ（開口数、例えば０．８５）を有する対物レンズにより集光し、この集光したレーザ光を上記カバー層側から照射することにより、情報信号の記録及び／又は再生が行なわれる（このような光ディスクは、膜面入射型の光ディスクと呼ばれている）。これらの膜面入射型の光ディスクでも、記録層を２層以上設け、光ディスクの更なる記録密度の向上が試みられているが、この場合においても、異なる記録層と記録層の間に中間層を設けるのが通常である。
【０００４】
中間層に関する技術を紹介する文献として、特許文献１がある。
同文献においては、樹脂スタンパ１０１の案内溝に形成した樹脂材料Ａ１０４（硬化後の樹脂材料Ａは、同文献の図３で２０４と表されている。）を硬化させている。そして、樹脂材料Ａ２０４を積層した樹脂スタンパと第１の基盤１１１を、シート状粘着材である樹脂材料Ｂ１０５で貼り合わせている。その後、樹脂スタンパを剥離している。そして、樹脂材料Ａにはスタンパとの接着力が弱いものが好ましく、樹脂材料Ａとの剥離しやすさを考慮して、スタンパに離型を良好にする処理を施しても良い旨が記載されている。
【０００５】
【特許文献１】特開２００３−２０３４０２号公報（段落［００２０］〜［００２７］、図３、図５）
【発明の開示】
【発明が解決しようとする課題】
【０００６】
しかしながら、本発明者の検討によれば、特許文献１の方法では、スタンパ（より具体的には、樹脂スタンパ）と樹脂材料Ａ（転写層）との剥離が良好にできない場合があることが判明した。特に、スタンパにポリカーボネートのような極性の高い材料（転写層との接着力が大きくなる材料）を用いると、良好な剥離が行いにくくなることが判明した。
【０００７】
本発明は、上記課題に鑑みてなされたものである。即ち、本発明の目的は、凹凸形状を有する中間層を備えた光記録媒体を製造する際に、スタンパと転写層との剥離を良好に行うことができる光記録媒体の製造方法及び製造装置を提供することである。
【課題を解決するための手段】
【０００８】
上記実情に鑑み、本発明者が鋭意検討した結果、スタンパ上に形成された紫外線硬化性樹脂の膜の硬化方法を工夫することにより、スタンパと転写層との剥離を良好にできることを見出した。具体的には、スタンパ上に形成した紫外線硬化性樹脂の膜に紫外線を照射して半硬化させた後、酸素濃度を低減させた雰囲気下で紫外線を照射して紫外線硬化性樹脂の膜をさらに硬化させることによって転写層を形成することにより、スタンパと転写層との剥離を良好にできることを見出して、本発明に到達した。
【０００９】
即ち、本発明の要旨は、凹凸形状を表面に有し、下中間層及び転写層を有する中間層を備えた光記録媒体の製造方法であって、基板を有する第１記録媒体を得る、第１記録媒体製造工程と、中間層の凹凸形状に対応した転写用凹凸形状を表面に有するスタンパの表面上に紫外線硬化性樹脂の膜を設け、紫外線硬化性樹脂の膜に紫外線を照射して紫外線硬化性樹脂の膜を半硬化させた後、酸素濃度を低減させた雰囲気下で紫外線を照射して紫外線硬化性樹脂の膜をさらに硬化させることによって転写層を形成して転写層積層スタンパを得る、転写層積層スタンパ製造工程と、転写層と第１記録媒体との間に下中間層を存在させた状態で、転写層積層スタンパと第１記録媒体とを接合する、接合工程と、スタンパを転写層から剥離する、剥離工程と、を有することを特徴とする光記録媒体の製造方法にある。
【００１０】
ここで、第１記録媒体製造工程において、基板上に記録再生機能層を形成することにより第１記録媒体を製造し、接合工程において、転写層と記録再生機能層との間に下中間層を存在させた状態で、転写層積層スタンパと第１記録媒体とを接合することが好ましい。
また、第１記録媒体製造工程において、基板上に複数の記録再生機能層を形成することにより第１記録媒体を製造し、接合工程において、転写層と、基板から最も遠くに位置する記録再生機能層との間に下中間層を存在させた状態で、転写層積層スタンパと第１記録媒体とを接合することが好ましい。
【００１１】
ここで、紫外線硬化性樹脂の膜の半硬化は、酸素が存在する雰囲気下で紫外線の照射を行うことが好ましい。
また、酸素濃度を低減させた雰囲気としては、窒素雰囲気であることが好ましい。
次に、下中間層は、第１記録媒体製造工程において、第１記録媒体上に形成されることが好ましい。
また、接合工程は、減圧雰囲気下で行われることが好ましい。
【００１２】
ここで、接合工程において、硬化性樹脂を第１記録媒体上に塗布した後に、硬化性樹脂と転写層とを向かい合うようにして硬化性樹脂上に転写層積層スタンパを載置し、硬化性樹脂を延伸することによって下中間層を形成することが好ましい。
また、硬化性樹脂として、紫外線硬化性樹脂であることが好ましい。
さらに、接合工程は大気中で行われることが好ましい。
また、スタンパは、ポリカーボネート系樹脂製であることが好ましい。
また、スタンパを転写層から剥離した後、転写層上に上部記録再生機能層を形成することが好ましい。
ここで、記録再生機能層は、基板側から反射層及び記録層をこの順に設けることが好ましい。
さらに、本発明によれば、凹凸形状を表面に有し、下中間層及び転写層を有する中間層を備えた光記録媒体を製造するための製造装置であって、中間層の凹凸形状に対応した転写用凹凸形状を表面に有するスタンパの表面上に紫外線硬化性樹脂の膜を設け、紫外線硬化性樹脂の膜に紫外線を照射して紫外線硬化性樹脂の膜を半硬化させる第一硬化手段と、酸素濃度を低減させた雰囲気下で紫外線を照射して紫外線硬化性樹脂の膜をさらに硬化させることによって転写層を形成する第二硬化手段と、を有することを特徴とする光記録媒体の製造装置が提供される。
【００１３】
尚、紫外線硬化性樹脂の膜が半硬化しているか否かは、例えば、紫外線硬化性樹脂の膜の硬化度合いで判断することができる。具体的には、残存二重結合の割合を赤外分光光度計（ＩＲ）で測定することによっておよそ定量できる。残存二重結合の割合は、スタンパ上に設けられた紫外線硬化性樹脂の膜の表面の硬化前後における赤外分光測定を行い、硬化前後の二重結合の量の比率を算出して得ることができる。従って、例えば、半硬化している状態としては、スタンパ上に設けられた紫外線硬化性樹脂の膜の表面の、半硬化処理を行った後における硬化度（硬化前後の二重結合の量の比率）が５０％以下という場合を挙げることができる。
【００１４】
一方、紫外線硬化性樹脂の膜が半硬化しているか否かを定性的に判断する方法の一つとして、半硬化処理を行った後において、スタンパ上に設けられた紫外線硬化性樹脂の膜の表面が粘性を持つ状態を挙げることができる。具体的には、半硬化処理を行った後において、スタンパ上に設けられた紫外線硬化性樹脂の膜の表面を指で触った場合に、べとつくような状態を挙げることができる。
また、酸素濃度が低減された雰囲気下とは、具体的には、酸素濃度が５％以下の雰囲気をいう。
【発明の効果】
【００１５】
本発明によれば、スタンパと転写層との剥離性が改良された生産効率の高い製造方法が提供される。
【発明を実施するための最良の形態】
【００１６】
以下、本発明をブルーレイディスク等の、膜面入射型の媒体構成を中心に詳細に説明するが、本発明は以下の説明に限定されるものではなく、その要旨の範囲内において種々に変更して実施することができる。
【００１７】
Ｉ．製造方法
凹凸形状を表面に有し、下中間層及び転写層を有する中間層を備えた光記録媒体の製造方法は、以下の工程を有する。
（１）基板を有する第１記録媒体を得る、第１記録媒体製造工程。
（２）中間層の凹凸形状に対応した転写用凹凸形状を表面に有するスタンパの表面上に紫外線硬化性樹脂の膜を設け、紫外線硬化性樹脂の膜に紫外線を照射してこの紫外線硬化性樹脂の膜を半硬化させた後、酸素濃度を低減させた雰囲気下で紫外線を照射して上記紫外線硬化性樹脂の膜をさらに硬化させることによって転写層を形成して転写層積層スタンパを得る、転写層積層スタンパ製造工程。
（３）転写層と第１記録媒体との間に下中間層を存在させた状態で、転写層積層スタンパと第１記録媒体とを接合する、接合工程。
（４）スタンパを転写層から剥離する、剥離工程。
【００１８】
また、本発明においては、上記（１）の第１記録媒体製造工程で得る第１記録媒体として、下記３つの態様を考えることができる。
（ｉ）基板のみの態様
（ｉｉ）基板上に記録再生機能層を有する態様（記録再生機能層を１層とする態様）
（ｉｉｉ）基板上に複数の記録再生機能層を有する態様
これらのうち、（ｉ）の態様においては、基板上に凹凸形状を有する中間層が形成されることになるので、予め基板上に凹凸形状を設けなくてもよい。一方、（ｉｉ）及び（ｉｉｉ）の態様においては、基板上に１又は複数の記録再生機能層が設けられることになるので、基板の表面に予め凹凸形状を設けておくことが好ましい。
なお、上記（ｉ）、（ｉｉ）、（ｉｉｉ）のいずれの態様においても、中間層の形成は基本的に同じ方法を用いることになる。そこで、まず上記（ｉｉ）の態様を用いて、本発明に用いられる光記録媒体の製造方法について具体的な説明を行う。その後、上記（ｉ）、（ｉｉｉ）の態様を第１記録媒体に用いる場合について説明する。
Ｉ−１．１層の記録再生機能層を有する第１記録媒体を用いる場合
本実施の形態においては、第１記録媒体として、基板上に記録再生機能層が形成されたものを用いる。このような第１記録媒体を用いて凹凸形状を表面に有し、下中間層及び転写層を有する中間層を備えた光記録媒体を得る場合、下中間層をどの段階で存在させるかによって、下記２つの製造方法に分けることができる。第１の製造方法は、下中間層を第１記録媒体製造工程において形成する場合である。また、第２の製造方法は、接合工程において下中間層を形成する場合である。以下に、それぞれの製造方法について詳細に説明する。
【００１９】
Ａ．第１の製造方法
本実施の形態では、第１記録媒体製造工程において、下中間層が記録再生機能層上に形成される。
図１−１及び図１−２は、本実施の形態が適用される光記録媒体の製造方法の好ましい一例を説明するための模式的断面図である。具体的には、図１−１及び図１−２には、上記（１）〜（４）の各工程のうち、図１−１（ａ）が上記工程（１）に、図１−１（ｂ）が上記工程（２）にそれぞれ対応する一例が示されている。また、図１−１に続き、図１−２には、図１−２（ｃ）が上記工程（３）に、及び図１−２（ｄ）が上記工程（４）にそれぞれ対応している。尚、通常、光記録媒体は円盤形状を有し、中心にセンターホールが形成されているが、図１−１及び図１−２ではセンターホールの記載を省略している。同様に、通常、スタンパは円盤形状を有し、中心にセンターホールが形成されているが、図１−１及び図１−２ではセンターホールの記載を省略している。
【００２０】
各図面の概略を説明する。
図１−１（ａ）には、表面に凹凸形状を有する基板１上に記録再生機能層２を有する第１記録媒体１００が示されている。そして、第１記録媒体１００上に下中間層３が形成されている。
【００２１】
図１−１（ｂ）には、表面に紫外線硬化性樹脂の膜５が設けられたスタンパ４に、紫外線を照射して紫外線硬化性樹脂の膜５を半硬化させる工程（ｂ−１）と、酸素濃度を低減させた雰囲気の一例として窒素パージ雰囲気（Ｎ２  ｇａｓ  ｐｕｒｇｅ  ｔｙｐｅ  ａｔｍｏｓｐｈｅｒｅ）下で紫外線を照射して紫外線硬化性樹脂の膜５をさらに硬化させて転写層６を得る工程（ｂ−２）と、が示されている。これら工程を経て転写層積層スタンパ２００が形成される。
【００２２】
図１−２（ｃ）には、転写層６と第１記録媒体１００（記録再生機能層２）との間に下中間層３を存在させた状態で、転写層積層スタンパ２００と第１記録媒体１００とを接合する、接合工程が示されている。具体的には、転写層積層スタンパ２００を、転写層６と下中間層３とが向き合うようにして下中間層３上に載置する工程（ｃ−１）と、下中間層３と転写層６とを接着する工程（ｃ−２）とが示されている。
【００２３】
図１−２（ｄ）には、スタンパ４を転写層６から剥離する、剥離工程が示されている。スタンパ４の剥離により、中間層７が形成される。
尚、各図面において共通の構成要素については同一の符号を用いて表わしている。以下、図１−１及び図１−２を参照しながら、上記各工程についてさらに詳細に説明する。
【００２４】
（１）第１記録媒体１００を得る工程
図１−１（ａ）は、第１記録媒体１００の概要を説明するための図である。図１−１（ａ）に示すように、第１記録媒体１００は、基板１上に記録再生機能層２を形成することによって得られる。そして、第１記録媒体１００上に、下中間層３をさらに設ける。
【００２５】
〔１．基板〕
基板１の材料としては、適度な加工性と剛性を有するプラスチック、金属、ガラス等を用いることができる。基板面入射型の構成の場合には、通常、記録・再生用のレーザー光に対して透明性が求められることとなる。一方、膜面入射型の構成の場合には、記録・再生用のレーザー光に対して透明性や複屈折に対する制限がなくなる。また、その表面に案内溝を形成する場合には、以下のようにすればよい。具体的には、金属やガラスを基板の材料として用いる場合には、通常、その表面に光硬化性や熱硬化性の薄い樹脂層を設け、そこに溝を形成する。この点、プラスチック材料を用い、射出成型によって、基板１の形状と表面の案内溝を一挙に形成することが、製造上は好ましい。
【００２６】
射出成型できるプラスチック材料としては、従来ＣＤやＤＶＤで用いられているポリカーボネート樹脂、ポリオレフィン樹脂、アクリル樹脂、エポキシ樹脂等を用いることができる。
基板１の厚みは、特に制限されないが、通常０．５ｍｍ以上、１．２ｍｍ以下の範囲とするのが好ましい。
【００２７】
基板１には、通常、トラッキング用の案内溝が形成されている（例えば、図１−１（ａ）の拡大図参照）。トラッキング用の案内溝は、通常、同心円状又はスパイラル状の溝として基板１上に設けられる。案内溝のトラックピッチは、光記録媒体の記録再生に用いるレーザー光の波長によって異なる。具体的には、ＣＤ系の光記録媒体では、トラックピッチは通常１．５μｍ以上、１．６μｍ以下である。ＤＶＤ系の光記録媒体では、トラックピッチは通常０．７μｍ以上、０．８μｍ以下、である。青色レーザー用の光記録媒体では、トラックピッチは通常０．１μｍ以上、０．６μｍ以下である。
【００２８】
一方、溝の深さも光記録媒体の記録再生に用いるレーザー光の波長によって異なる。具体的には、ＣＤ系の光記録媒体では、溝深さは通常１０ｎｍ以上、３００ｎｍ以下である。ＤＶＤ系の光記録媒体では、溝深さは通常１０ｎｍ以上、２００ｎｍ以下である。青色レーザー用の光記録媒体では、溝深さは通常１０ｎｍ以上、２００ｎｍ以下である。
【００２９】
尚、図１−１（ａ）には図示していないが、基板１としては、一般的に、中心にセンターホールを有する環形状のものを用いる。環形状は特に制限されず、円盤形状、楕円形状、多角形等、様々な形状を考えることができる。但し、基板１は通常、円盤形状とする。この場合、基板１の直径を８０ｍｍ又は１２０ｍｍ程度とするのが通常である。
【００３０】
〔２．記録再生機能層〕
先ず、図１−１（ａ）に示すように、上述の基板１上に、光により記録又は再生が可能な記録再生機能層２を形成する。
【００３１】
記録再生機能層２は、情報信号を記録再生可能又は再生可能となるように構成された層であり、単層であっても複数の層からなってもよい。記録再生機能層２は、光記録媒体が、再生専用の媒体（ＲＯＭ媒体）である場合と、一度の記録のみ可能な追記型の媒体（Ｗｒｉｔｅ  Ｏｎｃｅ媒体）である場合と、記録消去を繰り返し行なえる書き換え可能型の媒体（Ｒｅｗｒｉｔａｂｌｅ媒体）である場合とによって、それぞれの目的に応じた層構成を採用することができる。また、記録再生機能層２は、記録・再生用のレーザー光の入射方向によって、基板面入射型と膜面入射型とに分けることができる。本発明においては、青色レーザーの使用と高密度記録との観点から、膜面入射型の記録再生機能層２を用いることが好ましい。このため、以下の説明においては、記録再生機能層２の一例として、膜面入射型の構成を用いる場合について説明する。
【００３２】
（再生専用媒体の例）
再生専用の媒体においては、記録再生機能層２は、通常、同心円又はスパイラル状に設けられたプリピットを有する基板上に設けられた反射層をいう。反射層の材料としては通常、Ａｌ、Ａｇ、Ａｕ等の金属又は合金が用いられる。記録再生機能層２は、スパッタ法によりＡｌ、Ａｇ、Ａｕ反射層を基板上に成膜して反射層を形成することにより得られる。
【００３３】
（追記型の媒体の例１）
追記型の媒体で膜面入射型の媒体においては、記録再生機能層２は、通常、基板上に設けた、少なくとも記録層を有する単層又は多層構造を指す。具体的には、通常、反射層及び記録層がこの順に設けられている。さらに、記録層の上下の少なくとも一方に無機材料（例えば、金属もしくは半導体の酸化物、窒化物、炭化物；又はこれらの混合物；さらにはＺｎＳとＳｉＯ２との混合物等）で形成されるバッファー層を設けてもよい。この場合
、反射層、記録層、及びバッファー層が記録再生機能層２となる。
【００３４】
反射層の材料としては、通常、Ａｌ、Ａｇ、Ａｕ等の金属又は合金が用いられる。反射層の形成方法は、再生専用の媒体と同様とすればよい。また、バッファー層は、通常スパッタ法によって形成される。
【００３５】
上記追記型の媒体における記録層の材料としては、通常、有機色素が用いられる。このような有機色素としては、大環状アザアヌレン系色素（フタロシアニン色素、ナフタロシアニン色素、ポルフィリン色素など）、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。特に含金属アゾ系色素は、耐久性に優れる傾向にあるため好ましい。
【００３６】
有機色素により記録層を形成する場合は、通常、記録層は、有機色素を適当な溶媒に溶解した溶液によるスピンコート、スプレーコート、ディップコート、ロールコート等の塗布方法で形成される。この際、溶媒としては、通常、ジアセトンアルコール、３−ヒドロキシ−３−メチル−２−ブタノン等のケトンアルコール溶媒、メチルセロソルブ、エチルセロソルブ等のセロソルブ溶媒、テトロフルオロプロパノール、オクタフルオロペンタノール等のパーフルオロアルキルアルコール溶媒、乳酸メチル、イソ酪酸メチル等のヒドロキシエチル溶媒が使用される。
【００３７】
記録層の厚さは、記録方法等により適した膜厚が異なるため、特に限定されないが、十分な変調度を得るために、通常１ｎｍ以上、好ましくは５ｎｍ以上、特に好ましくは１０ｎｍ以上である。但し、光を透過させるという観点から、記録層の厚さは、通常１μｍ以下、好ましくは０．５μｍ以下、より好ましくは１００ｎｍ以下である。
【００３８】
（追記型の媒体の例２）
追記型の媒体で膜面入射型の媒体における他の具体例においては、記録再生機能層２は、通常、基板上に設けられた、反射層、誘電体層、記録層、及び誘電体層を指す。
【００３９】
反射層の材料としては、通常、Ａｌ、Ａｇ、Ａｕ等の金属又は合金が用いられる。反射層の形成方法は、再生専用の媒体と同様とすればよい。
【００４０】
誘電体層の材料としては、通常、無機材料（代表的には、ＺｎＳ／ＳｉＯ２やＧｅＣｒＮ）が用いられる。誘電体層の膜厚は、通常０．５ｎｍ以上、また、通常５０ｎｍ以下とする。誘電体層は、必要に応じて、異なる無機材料を複数層積層して形成してもよい（例えば、ＺｎＳ／ＳｉＯ２層及びＧｅＣｒＮ層の積層構造としてもよい）。誘電体層は、通常、スパッタリングすることによって形成される。
【００４１】
記録層は、通常、無機材料の膜（例えば、Ｇｅ・Ｔｅ、Ｇｅ・Ｓｂ・Ｔｅの様なカルコゲン系合金膜、Ｓｉ／Ｇｅ、Ａｌ／Ｓｂなどの２層膜、ＢｉＧｅＮ、ＳｎＮｂＮなどの（部分）窒化膜、ＴｅＯｘ、ＢｉＦＯｘなどの（部分）酸化膜）が用いられる。記録層の膜厚は、通常１ｎｍ以上、好ましくは２ｎｍ以上とする。また、記録層の膜厚は通常５０ｎｍ以下、好ましくは２０ｎｍ以下とされる。記録層は、通常、スパッタリングによって形成される。
【００４２】
（書き換え可能型の媒体の例１）
書き換え可能型の媒体で膜面入射型の媒体においては、記録再生機能層２は、通常、基板上に設けられた、反射層、誘電体層、記録層、及び誘電体層を指す。
【００４３】
反射層、誘電体層、及び記録層としては、上記「追記型の媒体の例２」と同様にすればよい。但し、記録層は、記録・消去を可逆的に行えるような材料とする必要がある。このような材料としては、例えば、ＳｂＴｅ系、ＧｅＴｅ系、ＧｅＳｂＴｅ系、ＩｎＳｂＴｅ系、ＡｇＳｂＴｅ系、ＡｇＩｎＳｂＴｅ系、ＧｅＳｂ系、ＧｅＳｂＳｎ系、ＩｎＧｅＳｂＴｅ系、ＩｎＧｅＳｂＳｎＴｅ系等の材料が挙げられる。
【００４４】
（書き換え可能型の媒体の例２）
書き換え可能型の媒体としての他の具体例として、光磁気記録媒体（ＭＯディスク）を挙げることもできる。
【００４５】
〔３．下中間層〕
次いで、図１−１（ａ）に示すように、上述の第１記録媒体１００（記録再生機能層２）上に、下中間層３を形成する。本発明における下中間層３とは、「層」の形態となっているものを指す。例えば、下中間層３が液体状又は粘性体（ｖｉｓｃｏｕｓ）状の樹脂材料で形成されるときは、この樹脂材料が乾燥又は硬化しているか否かに関わらず、「層」の形態を有していれば「下中間層３」となる。
尚、記録再生機能層２と下中間層３との間に、必要に応じて他の層を存在させてもよいことはいうまでもない。
【００４６】
下中間層３に用いる材料は、特に制限はない。工業的には、樹脂材料が用いられるのが通常である。樹脂材料としては、より具体的には、硬化性樹脂を挙げることができる。硬化性樹脂としては、例えば、放射線硬化性樹脂や熱硬化性樹脂がある。これら材料の中で、工業的に好ましいのは、放射線硬化性樹脂である。放射線硬化性樹脂としては、電子線や紫外線の照射で硬化する材料を挙げることができるが、工業生産性を考慮すると、紫外線硬化性樹脂を用いることが好ましい。
【００４７】
下中間層３は、一般的に以下の３つの性質を有することが望まれる。
第一に、記録再生機能層２に入射するレーザー光に対して光透過性を有するようにするために、上記レーザー光に対して十分な透明性を確保できる材料を用いることが好ましい。ここで、本実施の形態が適用される光記録媒体において、「光透過性（又は透明）」とは、記録再生機能層２に照射されるレーザー光の波長に対して十分な透過性を有することを意味する。「光透過性（又は透明）」とは、具体的には、記録・再生のための光の波長（例えば、４０５ｎｍ）に対して、通常７０％以上、好ましくは８０％以上、より好ましくは９０％以上の透過性があることをいう。尚、光透過性の上限は、理想的には１００％である。
【００４８】
第二に、光記録媒体全体の反りを抑制するために、柔らかい又は収縮率が小さい材料を用いることが好ましい。後述するように、転写性や転写層上に形成される記録再生機能層の記録特性を良好にするために、転写層に用いる紫外線硬化性樹脂として、収縮率の大きい材料を用いる場合がある。この場合においては、光記録媒体全体が反りやすくなる傾向になる。従って、下中間層３に、常温での弾性率が小さい樹脂（やわらかい性質を有する樹脂）や、収縮率の小さい樹脂を用いることが好ましい。
より具体的には、光記録媒体全体の反りをより良好に抑えるために、下中間層３に用いる樹脂は、常温での弾性率が小さくかつ収縮率の小さい樹脂を用いることが好ましい。
【００４９】
上記観点から、下中間層３に用いる樹脂の３０℃における弾性率は、通常１５００ＭＰａ以下、好ましくは１３００ＭＰａ以下、より好ましくは７００ＭＰａ以下、さらに好ましくは６８０ＭＰａ以下、特に好ましくは６５０ＭＰａ以下とする。３０℃における弾性率を上記範囲とすれば、下中間層３を形成する際に発生することがある基板１の反りを効果的に抑制することができる。
一方、下中間層３に用いる樹脂の３０℃における弾性率は、現実的には、４０ＭＰａ以上となる。尚、弾性率とは、一般的な動的粘弾性測定機にて測定された動的弾性率である。
【００５０】
また、下中間層３に用いる樹脂の収縮率は、通常４％以下、好ましくは３．５％以下、さらに好ましくは３％以下とする。下中間層３に用いる樹脂の収縮率を上記範囲とすれば、基板１の反りを効果的に抑制することができる。但し、収縮率は、理想的には０％である。ここで、収縮率とは、比重法により測定した収縮率である。また、収縮率は、ＪＩＳのＫ７１１２６．１等に従って測定することもできる。
【００５１】
第三に、転写層６（詳細は後述する。）との密着性を確保するために十分な接着性を有する材料を下中間層３に用いることも好ましい。転写層６と密着性を確保する観点からは、転写層６及び下中間層３に用いる材料の種類を揃える（具体的には紫外線硬化性樹脂とする）、下中間層３の表面に接着層を設ける等の手法を用いることができる。
【００５２】
また、図１−１（ａ）には図示していないが、本実施の形態において、下中間層３は単層構造であっても、複数層を積層した構造であってもよい。複数層を積層した構造として、それぞれの層に用いる樹脂の種類を適宜制御することにより、下中間層３全体の弾性率や収縮率を精密に制御して、基板１の反りをより低減しやすくなる利点が発揮される。
【００５３】
下中間層３を構成する樹脂層の数は、特に限定されない。基板１の反りを良好に抑制するためには、樹脂層の数は、通常１０層以下、好ましくは５層以下、より好ましくは４層以下とする。一方、樹脂層の数は、１層以上とする。但し、生産効率の観点からは、下中間層３を構成する樹脂層の数は、１層以上、５層以下とすることが好ましい。生産効率の観点から特に好ましいのは、下中間層３を１層構造とすることである。
【００５４】
下中間層３の膜厚は、特に制限されず、用いられる光記録媒体の種類に応じて所定の範囲を適宜用いればよい。例えば、中間層７の膜厚は、通常１５μｍ以上、好ましくは２０μｍ以上とする。一方、中間層７の膜厚は、通常８０μｍ以下、好ましくは７０μｍ以下とする。より具体的には、青色レーザーを用いたブルー・レイ・ディスク（Ｂｌｕ−ｒａｙ  ｄｉｓｋ）の場合、中間層７の膜厚は、好ましくは、２０μｍ以上、３０μｍ以下とされる。ＤＶＤ−Ｒ、書き換え型ＤＶＤの場合は、中間層７の膜厚は、好ましくは、４０μｍ以上、７０μｍ以下である。そして、一般的には、後述する転写層６の膜厚を０μｍより大きく、２０μｍ以下とするので、下中間層３の膜厚は、中間層７の膜厚から転写層６の膜厚を引いた残りの厚さになる。
【００５５】
以下に、下中間層３に樹脂材料を用いる場合について説明する。樹脂としては、例えば、熱可塑性樹脂、熱硬化性樹脂、電子線硬化性樹脂、紫外線硬化性樹脂（遅延硬化型を含む）等を挙げることができる。材料は、上記樹脂から適宜選択すればよい。
熱可塑性樹脂、熱硬化性樹脂等は、通常、適当な溶剤に溶解して塗布液を調製する。その後、この塗布液を塗布し、乾燥（加熱）することによって、下中間層３を形成することができる。
紫外線硬化性樹脂は、通常、そのまま若しくは適当な溶剤に溶解して塗布液を調製する。その後、この塗布液を塗布し、紫外光を照射して硬化させることによって、下中間層３を形成することができる。
上記材料は単独または混合して用いても良い。
【００５６】
塗布方法としては、スピンコート法やキャスト法等の塗布法等の方法が用いられ、この中でもスピンコート法が好ましい。高粘度の樹脂を用いた下中間層３は、スクリーン印刷等によっても塗布形成できる。紫外線硬化性樹脂は、２０℃〜４０℃において液状であるものを用いると、生産性の観点から、溶媒を用いることなく塗布しやすくなるので好ましい。また、塗布液の粘度は２０ＭＰａ・ｓ〜１５００ＭＰａ・ｓとなるように調製するのが好ましい。より好ましくは、塗布液の粘度を１０００ＭＰａ・ｓ以下とすることである。
【００５７】
尚、図１−１（ａ）では図示を省略しているが、基板１が円盤形状を有し、中心にセンターホールが形成されている場合にスピンコート法を用いて下中間層３を形成する場合には、以下の方法を用いて下中間層３を形成することが好ましい。つまり、センターホールの外径よりも大きい所定の半径位置において、粘性を有する樹脂をリング状に滴下（ｄｉｓｐｅｎｃｅ）することにより塗布する。そして、その後スピンコートを行うことが好ましいのである。
【００５８】
樹脂材料としては紫外線硬化性樹脂を用いることが好ましい。紫外線硬化性樹脂は、透明度が高く、硬化時間が短く製造上有利な点で好ましい。紫外線硬化性樹脂としては、ラジカル系紫外線硬化性樹脂とカチオン系紫外線硬化性樹脂とが挙げられ、いずれも使用することができる。
【００５９】
カチオン系紫外線硬化性樹脂は、収縮率が小さい性質を有するので、光記録媒体の反りを低減するために用いることが好ましい。以下、ラジカル系紫外線硬化性樹脂及びカチオン系紫外線硬化性樹脂について説明する。
【００６０】
ラジカル系紫外線硬化性樹脂は、紫外線硬化性化合物と光重合開始剤を含む組成物が用いられる。紫外線硬化性化合物としては、単官能（メタ）アクリレート及び多官能（メタ）アクリレートを重合性モノマー成分として用いることができる。これらは、各々、単独または２種類以上併用して用いることができる。ここで、アクリレートとメタアクリレートとを併せて（メタ）アクリレートと称する。
【００６１】
単官能（メタ）アクリレートとしては、例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル、カプロラクトン変性テトラヒドロフルフリル、イソボルニル、ジシクロペンタニル、ジシクロペンテニル、ジシクロペンテニロキシエチル等の基を有する（メタ）アクリレート等が挙げられる。
【００６２】
多官能（メタ）アクリレートとしては例えば、１、３−ブチレングリコール、１、４−ブタンジオール、１、５−ペンタンジオール、３−メチル−１、５−ペンタンジオール、１、６−ヘキサンジオール、ネオペンチルグリコール、１、８−オクタンジオール、１、９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート等が挙げられる。
【００６３】
また、ネオペンチルグリコール１モルに４モル以上のエチレンオキサイド若しくはプロピレンオキサイドを付加して得たジオールのジ（メタ）アクリレート、ビスフェノールＡ１モルに２モルのエチレンオキサイド若しくはプロピレンオキサイドを付加して得たジオールのジ（メタ）アクリレート、トリメチロールプロパン１モルに３モル以上のエチレンオキサイド若しくはプロピレンオキサイドを付加して得たトリオールのジまたはトリ（メタ）アクリレート、ビスフェノールＡ１モルに４モル以上のエチレンオキサイド若しくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００６４】
また、これらの重合性モノマーと同時に併用できるものとしては、重合性オリゴマーとして、ポリエステル（メタ）アクリレート、ポリエーテル（メタ）アクリレート、エポキシ（メタ）アクリレート、ウレタン（メタ）アクリレート等が挙げられる。
【００６５】
更に、ラジカル系紫外線硬化性樹脂には、通常、光重合開始剤を配合する。光重合開始剤としては、分子開裂型または水素引き抜き型のものが好ましい。このような光重合開始剤として、分子開裂型としては、例えば、ベンゾインイソブチルエーテル、２、４−ジエチルチオキサントン、２−イソプロピルチオキサントン、ベンジル、２、４、６−トリメチルベンゾイルジフェニルフォスフィンオキシド、２−ベンジル−２−ジメチルアミノ−１−（４−モルフォリノフェニル）−ブタン−１−オン、ビス（２、６−ジメトキシベンゾイル）−２、４、４−トリメチルペンチルフォスフィンオキシド等が挙げられる。
【００６６】
さらに、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オン等を併用しても良い。水素引き抜き型光重合開始剤としては、例えば、ベンゾフェノン、４−フェニルベンゾフェノン、イソフタルフェノン、４−ベンゾイル−４’−メチル−ジフェニルスルフィド等が挙げられる。
【００６７】
また、これらの光重合開始剤とともに、増感剤を併用することができる。増感剤としては、例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ、Ｎ−ジメチルベンジルアミン及び４、４’−ビス（ジエチルアミノ）ベンゾフェノン等が挙げられる。
【００６８】
カチオン系紫外線硬化性樹脂としては、例えば、カチオン重合型の光重合開始剤を含むエポキシ樹脂が挙げられる。エポキシ樹脂としては、例えば、ビスフェノールＡ−エピクロールヒドリン型、脂環式エポキシ、長鎖脂肪族型、臭素化エポキシ樹脂、グリシジルエステル型、グリシジルエーテル型、複素環式系等が挙げられる。エポキシ樹脂としては、遊離した塩素及び塩素イオン含有率が少ないものを用いるのが好ましい。塩素の量は、１重量％以下が好ましく、より好ましくは０．５重量％以下である。
【００６９】
カチオン重合型の光重合開始剤としては、スルホニウム塩、ヨードニウム塩、ジアゾニウム塩等が挙げられる。ヨードニウム塩としては、例えば、ジフェニルヨードニウムヘキサフルオロホスフェード、ジフェニルヨードニウムヘキサフルオロアンチモネート、ジフェニルヨードニウムテトラフルオロボレート、ジフェニルヨードニウムテトラキス（ペンタフルオロフェニル）ボレート、ビス（ドデシルフェニル）ヨードニウムヘキサフルオロホスフェート、ビス（ドデシルフェニル）ヨードニウムヘキサフルオロアンチモネート、ビス（ドデシルフェニル）ヨードニウムテトラフルオロボレート、ビス（ドデシルフェニル）ヨードニウムテトラキス（ペンタフルオロフェニル）ボレート等が挙げられる。
【００７０】
さらに、４−メチルフェニル−４−（１−メチルエチル）フェニルヨードニウムヘキサフルオロホスフェート、４−メチルフェニル−４−（１−メチルエチル）フェニルヨードニウムヘキサフルオロアンチモネート、４−メチルフェニル−４−（１−メチルエチル）フェニルヨードニウムテトラフルオロボレート、４−メチルフェニル−４−（１−メチルエチル）フェニルヨードニウムテトラキス（ペンタフルオロフェニル）ボレート等が挙げられる。
【００７１】
カチオン型紫外線硬化性樹脂１００重量部当たりの光重合型開始剤の割合は、通常、０．１重量部〜２０重量部であり、好ましくは０．２重量部〜５重量部である。尚、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００７２】
また、紫外線硬化性樹脂には、必要に応じてさらにその他の添加剤として、熱重合禁止剤、ヒンダードフェノール、ヒンダードアミン、ホスファイト等に代表される酸化防止剤、可塑剤、及びエポキシシラン、メルカプトシラン、（メタ）アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
【００７３】
（２）転写層積層スタンパ２００を得る工程
本実施の形態においては、スタンパ４の表面上に転写層６を形成して転写層積層スタンパ２００を得る。具体的には、スタンパ４上に紫外線硬化性樹脂の膜５を設け、紫外線硬化性樹脂の膜５に紫外線を照射して紫外線硬化性樹脂の膜５を半硬化させた後、酸素濃度を低減させた雰囲気下で紫外線を照射して紫外線硬化性樹脂の膜５をさらに硬化させることによって転写層６を形成する。この工程について、図１−１（ｂ）を参照しながら説明する。尚、図１−１（ｂ）では、紫外線照射により硬化する前の膜を紫外線硬化性樹脂の膜５と呼び、紫外線照射により硬化した後の膜を転写層６と呼んでいる。転写層６には、記録再生機能層２に入射するレーザー光に対して光透過性を有するようにするために、上記レーザー光に対して十分な透明性を確保できる材料を用いることが好ましい。ここで、本実施の形態において、「光透過性（又は透明）」とは、記録再生機能層２に照射されるレーザー光の波長に対して十分な透過性を有することを意味する。「光透過性（又は透明）」とは、具体的には、記録・再生のための光の波長（例えば、４０５ｎｍ）に対して、通常７０％以上、好ましくは８０％以上、より好ましくは９０％以上の透過性があることをいう。尚、光透過性の上限は、理想的には１００％である。
【００７４】
先ず、図１−１（ｂ）（ｂ−１）に示すように、表面に紫外線硬化性樹脂の膜５が設けられたスタンパ４に、紫外線を照射して紫外線硬化性樹脂の膜５を半硬化させる。
【００７５】
［１．スタンパ４］
スタンパ４は、中間層７に形成されることになる凹凸の形状（凹凸形状）に対応した形状（転写用凹凸形状）の凹凸（転写用凹凸）を表面に有する。
スタンパ４の材料としては、光記録媒体の製造コストを考慮して、通常、樹脂が用いられる。また、スタンパ４側から紫外線を照射して紫外線硬化性樹脂の膜５を硬化させる場合等を考慮して、スタンパ４は光に対して十分な光透過性を有することが好ましい。具体的には、波長４００ｎｍにおいて、透過率が８０％以上であることが好ましく、９０％以上であることがより好ましい。透過率の上限は、理想的には１００％である。
スタンパ４を樹脂で形成する場合、用いる樹脂として様々な材料を挙げることができる。例えば、通常の光ディスクの基板として用いられるポリカーボネート系樹脂やアクリル系樹脂をそのまま用いることができる。他には、スタンパ４と転写層６との剥離性を確保するために、スタンパ４の材料としてポリオレフィン系樹脂やポリスチレン系樹脂を用いて、スタンパ４の表面エネルギーを低減することが行われる。このような、表面エネルギ
ーが低減されたスタンパ４として実際に実用化されているのは、非晶質環状ポリオレフィン樹脂（例えば、ゼオネックス（ＺＥＯＮＥＸ：登録商標）およびゼオノア（ＺＥＯＮＯＲ：登録商標）である（いずれも日本ゼオン株式会社製）。
【００７６】
非晶質環状ポリオレフィンは、良好な剥離性を有し工業的に優れた材料である。しかしながら、非晶質環状ポリオレフィンは、特殊な材料ゆえ高価であるために、スタンパ４のコストが増大する傾向になる。そして、樹脂製のスタンパ４は、通常使い捨てとされるために、光記録媒体全体に占めるスタンパ４のコスト負担が大きくなるのが実情である。このため、できるだけ安価な樹脂を用いることが好ましい。一般的には、コストの観点からポリカーボネート系樹脂やアクリル系樹脂を用いることが好ましく、剥離性の観点からポリオレフィン系樹脂やポリスチレン系樹脂を用いることが好ましい。
【００７７】
ところで、本発明においては、転写層６を得るにあたり、先ず紫外線硬化性樹脂の膜５を半硬化させる。そして、その後さらに紫外線を照射して紫外線硬化性樹脂の膜５の硬化を進めることにより転写層６を得る。本発明者の検討によれば、上記のように、紫外線硬化性樹脂の膜５の半硬化の状態を一度経ることにより、転写層６とスタンパ４との剥離性が良好となることが分かった。この理由は明らかではないが、以下のような現象が起きるためではないかと推測される。
【００７８】
つまり、紫外線を強く照射した場合、又はｑｕｅｎｃｈｅｒ（酸素分子のような、ラジカルの励起消光（ｑｕｅｎｃｈｉｎｇ）する分子）が無い状態で紫外線照射を行う場合には、スタンパ４と紫外線硬化性樹脂の膜５との界面近傍で、反応開始剤からのラジカルと未反応樹脂とが高濃度に共存する状態になると考えられる。このような場合に、樹脂製のスタンパ４を用いると、紫外線硬化性樹脂の膜５における重合以外にも、スタンパ４と紫外線硬化性樹脂の膜５との間にも化学結合が生成して架橋する部分が発生すると推測される。そして、この結果、透明スタンパと硬化樹脂との剥離性が悪化するのではないかと考えられる。特に、極性の高い材料（例えば、ポリカーボネート系樹脂やアクリル系樹脂）をスタンパ４の材料として用いると、スタンパ４と紫外線硬化性樹脂の膜５との界面における上記化学結合はより発生しやすくなると考えられる。
【００７９】
従って、紫外線を強く照射する操作、又は、酸素濃度を低減させた雰囲気下で紫外線を照射する等の急速な硬化を行う操作、に先立ち、紫外線硬化性樹脂の膜５を緩く硬化（半硬化）させることによって、スタンパ４と紫外線硬化性樹脂の膜５との反応が抑制されるのではないかと考えられる。この結果、スタンパ４及び紫外線硬化性樹脂の膜５の界面における、スタンパ４及び紫外線硬化性樹脂の膜５それぞれの表面性が比較的安定な状態になるのではないかと推測される。そして、この状態において、酸素濃度を低減させた雰囲気下で紫外線を照射することにより、紫外線硬化性樹脂の膜５の硬化を更に進めて転写層６を得ることにより、転写層６とスタンパ４との剥離性が改善されるのではないかと推測される。
【００８０】
このように、本発明では紫外線硬化性樹脂の膜５の半硬化を経ることにより、スタンパ４と転写層６との剥離性を確保しやすくなる。従って、スタンパ４に用いる材料の自由度が大きく広がるという利点が発揮される。つまり、上述の通り、スタンパ４の表面エネルギーを小さくする観点から、非晶質環状ポリオレフィンがスタンパ４の材料として好ましく用いられているが、本発明においては、上記のような高機能性の樹脂に限られず、ポリカーボネート系樹脂、アクリル系樹脂等の汎用で低コストの樹脂を用いることができる。
【００８１】
上記利点を顕著に発揮させる観点から、スタンパ４の材料としては、ポリカーボネート系樹脂、アクリル系樹脂を用いることが好ましい。より好ましくは、ポリカーボネート系樹脂である。尚、スタンパ４の材料は、１種を単独で用いてもよく、２種以上を任意の組み合わせ及び比率で併用してもよい。
【００８２】
図１−１（ｂ）には図示していないが、スタンパ４は、通常、中央部に表裏を貫通する中心孔を形成された円板形状に形成される。
尚、スタンパ４を作製する場合、その作製方法は任意である。例えば、スタンパ４を樹脂製スタンパとする場合には、スタンパ４が有する転写用凹凸形状の逆（ネガ）の凹凸パターンを有する金属製スタンパ（例えば、ニッケル製スタンパ）を用いて、射出成形等によりスタンパ４を作製することができる。
【００８３】
また、本実施の形態において使用されるスタンパ４の厚さは、形状安定性及びハンドリングの容易さの点で、通常０．３ｍｍ以上とするのが望ましい。但し、厚さは、通常５ｍｍ以下である。スタンパ４の厚さがこの範囲であれば、十分な光透過性を確保しやすくなる。このため、後述するようにスタンパ４を介して紫外線を照射しても、紫外線硬化性樹脂等を効率よく硬化させることが可能であり、生産性を向上させやすくなる。
【００８４】
［２．紫外線硬化性樹脂の膜５］
紫外線硬化性樹脂の膜５は、通常以下のようにして形成される。すなわち、紫外線硬化性樹脂の膜５は、必要に応じて添加剤（例えば、光重合開始剤、増感剤等の添加剤）や溶媒と共に、スタンパ４の転写用凹凸形状を有する面に塗布することによって形成される。塗布の方法は、特に制限はされないが、均一な膜厚を形成しやすい点、工業生産に適する点等の理由から、スピンコート法を用いることが一般的である。
【００８５】
スピンコート法を用いる場合、紫外線硬化性樹脂の組成物の粘度は、通常５０ＭＰａ・ｓ以上、３５０ＭＰａ・ｓ以下とする。この粘度範囲内とすることにより、転写層６の厚みを所定の範囲内に制御しやすくなる。また、上記粘度範囲とすれば、転写層６の膜厚範囲を大きく変化させることが容易になる。具体的には、薄い転写層６（例えば５μｍ程度）が良好に作成しやすくなる一方で、比較的膜厚の厚い転写層６も作製しやすくなる。
【００８６】
尚、図１−１（ｂ）では図示を省略しているが、スタンパが円盤形状を有し、中心にセンターホールが形成されている場合には、以下の方法を用いて紫外線硬化性樹脂の膜５を形成することが好ましい。つまり、センターホールの外径よりも大きい所定の半径位置において、紫外線硬化性樹脂をリング状に滴下（ｄｉｓｐｅｎｃｅ）することにより塗布する。そして、その後スピンコートを行うことが好ましいのである。
【００８７】
紫外線硬化性樹脂の膜５に用いる紫外線硬化性樹脂としては特に制限はない。スタンパ４の転写性及び転写層６上に設けられる上部記録再生機能層（後述）の記録特性を向上させる観点から、硬化して得られる転写層６が相対的に固くなるような紫外線硬化性樹脂を用いることが好ましい。具体的には、紫外線硬化性樹脂の１５０℃における弾性率を３００ＭＰａ以上とすることが好ましい。これは、弾性率の高い樹脂は一般に硬い性質を有するためである。尚、弾性率とは、一般的な動的粘弾性測定機にて測定された動的弾性率である。
【００８８】
転写層６に用いる紫外線硬化性樹脂の１５０℃における弾性率は高ければ高いほど好ましい。１５０℃における弾性率は、好ましくは３００ＭＰａ以上、より好ましくは３３０ＭＰａ以上、さらに好ましくは３５０ＭＰａ以上、さらに好ましくは５００ＭＰａ以上、さらに好ましくは７５０ＭＰａ以上、特に好ましくは９５０ＭＰａ以上、最も好ましくは１０００ＭＰａ以上とする。
【００８９】
ここで、弾性率とは、上述の通り、一般的な動的粘弾性測定機にて測定された動的弾性率である。但し、生産性の観点から、紫外線硬化性樹脂の１５０℃における弾性率は、通常２５００ＭＰａ以下とする。
尚、１５０℃における弾性率が３００ＭＰａ以上の場合は、一般的に、樹脂のガラス転移温度が高くなる傾向にある。具体的には、１５０℃における弾性率が３００ＭＰａ以上の樹脂のガラス転移温度は、通常、１４０℃以上となる。一方、ガラス転移温度の上限は、通常、２００℃となる。
【００９０】
また、転写層６に用いる紫外線硬化性樹脂の収縮率は、光ディスクの反りを抑制する観点からは小さいことが好ましい。ただ、上記弾性率を有する紫外線硬化性樹脂においては、収縮率は相対的に大きい値となりやすい。また、収縮率を大きくすると後述する利点が発揮されやすくなる。収縮率は、通常６％以上、好ましくは９％以上、より好ましくは９．５％以上、さらに好ましくは１０％以上である。但し、収縮率は、２０％以下であることが好ましい。ここで、収縮率とは、比重法により測定した収縮率である。また、収縮率は、ＪＩＳ  Ｋ７１１２６．１等に従い測定することもできる。
【００９１】
転写層６に用いる紫外線硬化性樹脂の収縮率が６％以上の樹脂を用いて形成することにより、樹脂製のスタンパ４を用いて転写層６に記録トラック用の溝を形成する際に、スタンパ４からの剥離性が良好となりやすいので好ましい。スタンパ４の剥離性が良好な理由としては、例えば、スタンパ４の溝に入った樹脂が硬化する際に収縮し、わずかな歪又は隙間が生じることによるものと考えられる。
【００９２】
上記の通り、スタンパ４との剥離性を確保するために、転写層６に用いる樹脂は、所定以上の収縮率を有することが好ましい。一方で、転写層６を比較的収縮率の大きい樹脂で形成する結果、転写層６の成膜時の収縮が大きくなる傾向にある。これは、光記録媒体全体が反りやすくなることを意味する。この点については、下中間層３の材料を適宜制御して、光記録媒体全体の反りを緩和すればよい。この点については、下中間層３に用いる材料の説明の際にすでに説明した通りである。
【００９３】
下中間層３と転写層６とに用いる材料の好ましい組み合わせについて以下に説明する。
上述の通り、本実施形態においては、「高温（例えば、１５０℃）での弾性率の高い紫外線硬化性樹脂」、「収縮率の比較的大きな紫外線硬化性樹脂」を転写層６に用いることが好ましい。一方で、「常温（例えば３０℃）での弾性率の小さい樹脂」、「収縮率の比較的小さな樹脂」を下中間層３に用いることが好ましい。
【００９４】
以下に、上記４つの性質を有する樹脂（具体的には、紫外線硬化性樹脂）を得るための具体的方法について説明する。
（高温（例えば１５０℃）での弾性率の高い紫外線硬化性樹脂を得る方法）
紫外線硬化性樹脂の高温の弾性率を高くするためには、硬化させて得られる架橋構造のブラウン運動が束縛されるようにすればよい。つまり、架橋密度が高くなるようにすればよい。より具体的には、アクリルモノマーを用いて紫外線硬化性樹脂を形成する場合には、例えば、以下の（ａ）〜（ｃ）を行うことにより、高温での弾性率が高い紫外線硬化性樹脂を得ることができる。
（ａ）架橋密度が高くなるようなアクリルモノマーを用いる。
（ｂ）架橋構造に剛直な構造を有するアクリルモノマーを用いる。
（ｃ）架橋密度が高くなるようなアクリルモノマーと架橋構造に剛直な構造を有するアクリルモノマーとを組み合わせて用いる。
【００９５】
架橋密度が高くなるようなアクリルモノマーとしては、アクリロイル基１個あたりの分子量が小さい多官能アクリルモノマー（多官能（メタ）アクリレート）を挙げることができる。
多官能（メタ）アクリレートとしては例えば、１、３−ブチレングリコール、１、４−ブタンジオール、１、５−ペンタンジオール、３−メチル−１、５−ペンタンジオール、１、６−ヘキサンジオール、ネオペンチルグリコール、１、８−オクタンジオール、１、９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート等が挙げられる。
【００９６】
また、ネオペンチルグリコール１モルに４モル以上のエチレンオキサイド若しくはプロピレンオキサイドを付加して得たジオールのジ（メタ）アクリレート、ビスフェノールＡ１モルに２モルのエチレンオキサイド若しくはプロピレンオキサイドを付加して得たジオールのジ（メタ）アクリレート、ビスフェノールＡ１モルに４モル以上のエチレンオキサイド若しくはプロピレンオキサイドを付加して得たジオールのジ（メタ）アクリレート、エチレンオキサイド変性リン酸（メタ）アクリレート、エチレンオキサイド変性アルキル化リン酸（メタ）アクリレート、トリメチロールプロパントリ（メタ）アクリレート、トリメチロールプロパン１モルに３モル以上のエチレンオキサイド若しくはプロピレンオキサイドを付加して得たトリオールのジまたはトリ（メタ）アクリレート、ペンタエリスルトールトリ（メタ）アクリレート、ペンタエリスルトールテトラ（メタ）アクリレート、ペンタエリスルトール１モルに４モル以上のエチレンオキサイド若しくはプロピレンオキサイドを付加して得たテトラアルコールのトリ又はテトラ（メタ）アクリレート、ジペンタエリスリトールのポリ（メタ）アクリレート（例えば、ジペンタエリスリトールペンタ（メタ）アクリレート又は、ジペンタエリスリトールヘキサ（メタ）アクリレート）、ジペンタエリスリトール１モルに６モル以上のエチレンオキサイド若しくはプロピレンオキサイドを付加して得たヘキサアルコールのペンタ又はヘキサ（メタ）アクリレート等を挙げることができる。
【００９７】
これらの中でも、高温での弾性率を大きくできる点から好ましいのは、以下の材料である。すなわち、トリメチロールプロパントリ（メタ）アクリレート、トリメチロールプロパン１モルに３モル以上のエチレンオキサイド若しくはプロピレンオキサイドを付加して得たトリオールのトリ（メタ）アクリレート、ペンタエリスルトールトリ（メタ）アクリレート、ペンタエリスルトールテトラ（メタ）アクリレート、ペンタエリスルトール１モルに４モル以上のエチレンオキサイド若しくはプロピレンオキサイドを付加して得たテトラアルコールのトリ又はテトラ（メタ）アクリレート、ジペンタエリスリトールペンタ（メタ）アクリレート、ジペンタエリスリトールヘキサ（メタ）アクリレート、ジペンタエリスリトール１モルに６モル以上のエチレンオキサイド若しくはプロピレンオキサイドを付加して得たヘキサアルコールのペンタ又はヘキサ（メタ）アクリレート、等の多官応（メタ）アクリレート等を挙げることができる。
【００９８】
高温での弾性率を大きくする点から、さらに好ましいのは、トリメチロールプロパントリ（メタ）アクリレート、ペンタエリスリトールトリ（メタ）アクリレート、ペンタエリスルトールテトラ（メタ）アクリレート、ジペンタエリスルトールペンタ（メタ）アクリレート、ジペンタエリスルトールヘキサ（メタ）アクリレートである。
【００９９】
次に、架橋構造に剛直な構造を有するアクリルモノマーとしては、剛直な環状構造を有するアクリルモノマーを挙げることができる。
このようなアクリルモノマーの具体例としては、ノルボリナンジメタノールジアクリレート、ノルボルナンジエタノールジ（メタ）アクリレート、ノルボルナンジメタノールにエチレンオキサオイド又はプロピレンオキサイド２モル付加して得たジオールのジ（メタ）アクリレート、トリシクロデカンジメタノールジ（メタ）アクリレート、トリシクロデカンジエタノールジ（メタ）アクリレート、トリシクロデカンジメタノールにエチレンオキサイド又はプロピレンオキサイド２モル付加して得たジオールのジ（メタ）アクリレート、ペンタシクロペンタデカンジメタノールジ（メタ）アクリレート、ペンタシクロペンタデカンジエタノールジ（メタ）アクリレート、ペンタシクロペンタデカンジメタノールにエチレンオキサイド又はプロピレンオキサイド２モル付加して得たジオールのジ（メタ）アクリレート、ペンタシクロペンタデカンジエタノールにエチレンオキサイド又はプロピレンオキサイド２モル付加して得たジオールのジ（メタ）アクリレート等を挙げることができる。
【０１００】
これらの中でも、高温での弾性率を高くできる観点から好ましいのは、トリシクロデカンジメタノールジ（メタ）アクリレート、トリシクロデカンジエタノールジ（メタ）アクリレート、ペンタシクロペンタデカンジメタノールジ（メタ）アクリレートである。
【０１０１】
このほか、ビス（２−アクリロイルオキシエチル）ヒドロキシエチルイソシアヌレート、ビス（２−アクリロイルオキシプロピル）ヒドロキシプロピルイソシアヌレート、ビス（２−アクリロイルオキシブチル）ヒドロキシブチルイソシアヌレート、ビス（２−メタクリロイルオキシエチル）ヒドロキシエチルイソシアヌレート、ビス（２−メタクリロイルオキシプロピル）ヒドロキシプロピルイソシアヌレート、ビス（２−メタクリロイルオキシブチル）ヒドロキシブチルイソシアヌレート、トリス（２−アクリロイルオキシエチル）イソシアヌレート、トリス（２−アクリロイルオキシプロピル）イソシアヌレート、トリス（２−アクリロイルオキシブチル）イソシアヌレート、トリス（２−メタクリロイルオキシエチル）イソシアヌレート、トリス（２−メタクリロイルオキシプロピル）イソシアヌレート、トリス（２−メタクリロイルオキシブチル）イソシアヌレート等を挙げることもできる。
【０１０２】
高温での弾性率を高くできる観点から特に好ましいのは、トリシクロデカンジメタノールジ（メタ）アクリレート、トリシクロデカンジエタノールジ（メタ）アクリレートである。
【０１０３】
架橋密度が高くなるようなアクリルモノマーと架橋構造に剛直な構造を有するアクリルモノマーとを組み合わせて用いる場合には、以下のようにすればよい。すなわち、上記説明した架橋密度が高くなるようなアクリルモノマーの具体的な化合物を１以上選択する。さらに、上記説明した架橋構造に剛直な構造を有するアクリルモノマーの具体的な化合物を１以上選択する。そして、これら化合物を、所望の弾性率にあわせて任意の割合で組み合わせて用いればよい。
【０１０４】
（収縮率の比較的高い紫外線硬化性樹脂を得る方法）
紫外線硬化性樹脂の場合、収縮率とは硬化収縮率のことをいう。硬化収縮率は、硬化前の密度に対する硬化時の密度変化の割合である。このため、収縮率を大きくするためには、硬化時の密度変化が大きくなるようにすればよい。具体的には、アクリルモノマーを用いて紫外線硬化性樹脂を形成する場合には、アクリロイル基の密度が高くなるようにすればよい。換言すれば、架橋密度が高くなるようなアクリルモノマーを用いればよい。
【０１０５】
架橋密度が高くなるようなアクリルモノマーとしては、アクリロイル基１個あたりの分子量が小さい多官能アクリルモノマー（多官能（メタ）アクリレート）を挙げることができる。このような多官能アクリルモノマー（多官能（メタ）アクリレート）の具体例としては、上記「高温（例えば１５０℃）での弾性率の高い樹脂を得る方法」で説明した多官能（メタ）アクリレートと同様のものを用いればよい。
【０１０６】
高温（例えば１５０℃）での弾性率を高くして、かつ、収縮率を比較的大きくするような樹脂を得る場合には、例えば、上記「高温（例えば１５０℃）での弾性率の高い樹脂を得る方法」で説明したように、架橋構造に剛直な構造を有するアクリルモノマーを併用すればよい。架橋構造に剛直な構造を有するアクリルモノマーの含有量は、所望される弾性率及び収縮率を得られるような含有量とすればよい。
【０１０７】
（常温（例えば３０℃）における弾性率が小さい樹脂を得る方法）
紫外線硬化性樹脂（より具体的には、ラジカル系紫外線硬化性樹脂）を用いて樹脂層を形成する場合における具体的な手法を以下に説明する。
紫外線硬化性樹脂の３０℃における弾性率を小さくするためには、硬化時の密度変化が小さくなるようにすればよい。具体的には、アクリルモノマーを用いて紫外線硬化性樹脂を形成する場合には、アクリロイル基１個あたりの分子量が大きく、柔軟な構造を有するアクリルオリゴマーと単官能アクリルモノマーを組み合わせる方法を挙げることができる。柔軟な構造を有するアクリルオリゴマー及び単官能アクリルモノマーの含有比率は、所望の弾性率を得るために、適宜制御すればよい。
【０１０８】
柔軟な構造を有するアクリルオリゴマーの具体例としては、ポリエーテル或いはポリエステルジオールから成るウレタン（メタ）アクリレート、ポリアルキレングリコールジアクリレート等のアクリルオリゴマー等を挙げることができる。
【０１０９】
単官能アクリルモノマーの具体例としては、エチル（メタ）アクリレート、ブチル（メタ）アクリレート、２−エチルヘキシル（メタ）アクリレート、ノニル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、２−ヒドロキシエチル（メタ）アクリレート、３−クロロ−２−ヒドロキシプロピル（メタ）アクリレート、メトキシエチル（メタ）アクリレート、ブトキシエチル（メタ）アクリレート、ノニルフェノキシエチル（メタ）アクリレート、２−ヒドロキシ−３−フェノキシプロピル（メタ）アクリレート等を挙げることができる。
【０１１０】
（収縮率が小さい樹脂を得る方法）
紫外線硬化性樹脂の場合、収縮率とは硬化収縮率のことをいう。硬化収縮率は、硬化前の密度に対する硬化時の密度変化の割合である。このため、収縮率を小さくするためには、硬化時の密度変化が小さくなるようにすればよい。具体的には、アクリルモノマーを用いて紫外線硬化性樹脂を形成する場合には、アクリロイル基１個あたりの分子量が大きく、分子中のアクリロイル基が少ないアクリルオリゴマー及びアクリルモノマーを組み合わせればよい。アクリルオリゴマー及びアクリルモノマーの含有比率は、所望の弾性率を得るために、適宜制御すればよい。
【０１１１】
アクリルオリゴマーの具体例としては、上記「常温（例えば３０℃）における弾性率が小さい樹脂を得る方法」で説明したものと同様のものを用いることができる。アクリルモノマーの具体例としては、上記「常温（例えば３０℃）における弾性率が小さい樹脂を得る方法」で説明した単官能アクリルモノマーと同様のものを用いることができる。
【０１１２】
［３．紫外線硬化性樹脂の膜５の半硬化］
図１−１（ｂ）（ｂ−１）に示すように、スタンパ４の表面に設けられた紫外線硬化性樹脂の膜５に紫外線を照射し、紫外線硬化性樹脂の膜５を半硬化させる。
紫外線硬化性樹脂の膜５を半硬化させるための具体的な方法としては、
（ａ）紫外線照射量を少なくする。
（ｂ）酸素が存在する雰囲気下で紫外線の照射を行う。
（ｃ）（ａ）と（ｂ）とを組み合わせて用いる。
を挙げることができる。用いる紫外線硬化性樹脂の種類の性質に応じて、上記（ａ）〜（ｃ）の手法を適宜用いればよい。図１−１（ｂ）（ｂ−１）は、上記（ｃ）の例である。つまり、大気雰囲気下で紫外線照射量を低減させて、紫外線硬化性樹脂の膜５を硬化させている。
【０１１３】
以下、それぞれの方法について具体的に説明する。
紫外線照射量を少なくする場合、光量自体を弱くする場合及び照射時間を弱くする場合の何れか一方又は両方を用いることが考えられる。
紫外線の光量としては、通常５０ｍＷ／ｃｍ２以下、好ましくは４０ｍＷ／ｃｍ２以下、より好ましくは３０ｍＷ／ｃｍ２以下、とする。
一方、紫外線硬化性樹脂の膜５の半硬化をより確実に行うために、紫外線の光量としては、通常１ｍＷ／ｃｍ２以上、好ましくは５ｍＷ／ｃｍ２以上、より好ましくは７ｍＷ／ｃｍ２以上、とする。
上記数値範囲内とすれば、剥離性のマージンが大きくなり工業生産が行いやすくなる利点が発揮される。
【０１１４】
紫外線の照射時間は、紫外線硬化性樹脂の膜５の硬化を適当なレベルで留めるために、通常１０秒以下、好ましくは５秒以下、より好ましくは３秒以下とする。
一方、半硬化を確実に行う観点から、紫外線の照射時間は、通常０．１秒以上、好ましくは０．５秒以上、より好ましくは１秒以上とする。
上記数値範囲内とすれば、剥離性のマージンが大きくなり工業生産が行いやすくなる利点が発揮される。酸素を低減した雰囲気（例えば、窒素雰囲気）の下で紫外線を照射する場合には、照射時間を短くすることが好ましい。この場合、照射時間は、通常０．１秒以上、好ましくは０．２秒以上とする。一方、照射時間は、好ましくは３秒以下とする。
【０１１５】
紫外線硬化性樹脂は、酸素が存在する雰囲気中では硬化が進みにくくなる性質を有する材料が多い。特に、ラジカル重合型の紫外線硬化性樹脂を用いる場合、空気中の酸素がラジカルと反応して硬化を阻害する傾向となる。このため、酸素が存在する雰囲気下で紫外線の照射を行うことも、紫外線硬化性樹脂の膜５を半硬化させるために有効な手段の一つである。
【０１１６】
酸素が存在する雰囲気下で紫外線の照射を行う場合の酸素濃度は、Ｏ２／Ｎ２比で、通常０．１以上、好ましくは０．２以上、より好ましくは０．２５（およそ大気中の酸素濃度）以上とする。この範囲にすれば、酸素による重合阻害の制御を良好に行うことが可能となる。
一方、酸素濃度の上限は、大気全体が酸素（１００％酸素）である。
【０１１７】
尚、図１−１（ｂ）（ｂ−１）では、紫外線硬化性樹脂の膜５の側から紫外線を照射しているが、スタンパ４の側から紫外線を照射してもよいことはいうまでもない。ただ、スタンパ４の側から紫外線を照射する場合には、スタンパ４中に紫外線照射を妨げるような欠陥の存在を極力低減することが好ましい。
【０１１８】
［４．酸素濃度を低減させた雰囲気下での紫外線照射による硬化］
本実施形態においては、図１−１（ｂ）（ｂ−２）に示すように、紫外線硬化性樹脂の膜５を半硬化させた後、酸素濃度を低減させた雰囲気下で紫外線を照射して紫外線硬化性樹脂の膜５をさらに硬化させて転写層６を得る。同図には、酸素濃度を低減させた雰囲気の一例として窒素雰囲気下で紫外線を照射して紫外線硬化性樹脂の膜５をさらに硬化させて転写層６を得る工程が示されている。
【０１１９】
この工程での硬化は、紫外線硬化性樹脂の膜５の表面（図１−１（ｂ）（ｂ−２）における紫外線照射側の表面）のタック性（粘着性）がなくなるまで行う。尚、タック性（ｔａｃｋ  ｆｕｎｃｔｉｏｎ）がないとは、具体的には、上記表面を指で触ってもべとつかない程度の表面性を紫外線硬化性樹脂の膜５が有することをいう。
【０１２０】
この工程における紫外線硬化性樹脂の膜５の硬化による転写層６の形成により、以下の利点も発揮される。つまり、後述する下中間層３と転写層６とを接着する際に、転写層６の表面にタック性がない状態になっているので、転写層６中への気泡の巻き込みを抑制しやすくなる。この結果、転写層６中への気泡の巻き込みを抑制することを目的として、下中間層３と転写層６との接着を真空中で行う必要がなくなる。換言すれば、下中間層３と転写層６との接着を大気中で行いやすくなる。
【０１２１】
本実施形態においては、窒素雰囲気下で行っている。しかし、窒素パージのように酸素を遮断させずに所定濃度の酸素を含有する雰囲気であっても、例えば、紫外線の照射量を増加させる（照射光量を上げる、照射時間を長くする）ことによって、転写層６の形成は可能である。
具体的には、酸素濃度を通常５％以下、好ましくは１％以下、より好ましくは０．１％以下、とすることによっても紫外線硬化性樹脂の膜５の硬化を良好に行える傾向にある。
一方、酸素濃度は少なければ少ないほど好ましいが、工業的に考えて、下限値は１００ｐｐｍ程度となる。
【０１２２】
尚、窒素雰囲気下で硬化を行うことにより、同じ表面性を有する転写層６を得るために要する照射紫外線の光量を抑えることができる。このため、例えば上記半硬化に使用したものと同じ能力の紫外線ランプを光量調節するのみで、硬化を行いやすくなる。窒素パージを行わない場合には、所定の表面性を有する転写層６を得るために、非常に強いＵＶ光を要する場合（能力の高い紫外線ランプを要する場合）もあり得る。
【０１２３】
紫外線照射量は、所定の表面を有する転写層６を得るために、適宜制御される。具体的には、紫外線の光量としては、通常２００ｍＷ／ｃｍ２以下、好ましくは１５０ｍＷ／ｃｍ２以下、より好ましくは１００ｍＷ／ｃｍ２以下、とする。上記数値範囲内とすれば、極性の高いスタンパ４（例えば、ポリカーボネート樹脂製のスタンパ）を用いた場合でも、転写層６とスタンパ４との剥離性を損なわずに、転写層６を硬化させやすくなる。
【０１２４】
一方、所定の表面を有する転写層６を得るために、紫外線の光量としては、通常３０ｍＷ／ｃｍ２以上、好ましくは５０ｍＷ／ｃｍ２以上、より好ましくは７０ｍＷ／ｃｍ２以上、とする。上記数値範囲内とすれば、紫外線硬化性樹脂の膜５の表面の硬化が十分に進み、所定の表面を有する転写層６を形成しやすくなる。
【０１２５】
紫外線の照射時間は、所定の表面を有する転写層６を得るために、適宜制御される。具体的には、照射時間は、通常２０秒以下、好ましくは１５秒以下、より好ましくは１０秒以下、さらに好ましくは５秒以下、特に好ましくは３秒以下、最も好ましくは２秒以下、とする。
一方、所定の表面を有する転写層６を得るために、紫外線の照射時間は、通常０．２秒以上、好ましくは０．５秒以上、より好ましくは０．７秒以上とする。
【０１２６】
［５．転写層の膜厚］
以上の工程を経て、転写層６がスタンパ４上に形成される。転写層６の膜厚は、転写された凹凸形状の硬度、及び転写層６とスタンパ４との剥離性を確保する観点から、通常０μｍより大きく、好ましくは１μｍ以上、より好ましくは３μｍ以上とする。
一方、転写層６の膜厚は、通常２０μｍ以下、好ましくは１５μｍ以下、より好ましくは１０μｍ以下、さらに好ましくは５μｍ以下とする。転写層６の膜厚を上記範囲内とすれば、転写された凹凸形状の硬度、及び転写層６とスタンパ４の剥離性を確保しやすく、かつディスクの反りを抑制しやすくなるという利点が発揮される。
【０１２７】
特に、転写層６の膜厚を１０μｍ以下とすれば、以下の利点が発揮されやすくなる。第一に、スピンコートによって紫外線硬化性樹脂を延伸しながら紫外線を照射する等の操作を省略しても、転写層６の膜厚分布を良好にしやすくなる利点がある。
第二に、転写層６の膜厚が薄くなるために、紫外線硬化性樹脂の膜５の半硬化の状態を得やすくなる利点もある。
第三に、転写性や剥離性を考慮して固い紫外線硬化性樹脂又は収縮率の大きい紫外線硬化性樹脂を転写層６に用いる場合があるが、この場合において転写層６の膜厚を薄くできれば、光記録媒体全体の反りを低減しやすくなる。
【０１２８】
（３）転写層積層スタンパ２００と第１記録媒体１００との接合（ａｄｈｅｓｉｏｎ）工程
次に、図１−２（ｃ）に示すように、転写層積層スタンパ２００を、転写層６と下中間層３とが向き合うようにして下中間層３上に載置し（ｃ−１）、その後、下中間層３と転写層６とを接着する（ｃ−２）。
【０１２９】
先ず、図１−２（ｃ）（ｃ−１）に示すように、転写層積層スタンパ２００を、転写層６と下中間層３とが向き合うようにして下中間層３上に載置する。この結果、転写層６と記録再生機能層２との間に下中間層３が存在することとなる。
このとき、載置の方法は特に制限されない。また、転写層積層スタンパ２００の載置は、大気中又は真空中のいずれで行ってもよい。ただ、本実施の形態においては、接合工程が減圧雰囲気下で行われることが好ましい。より具体的には、上記載置の操作が減圧雰囲気下で行われることが好ましい。減圧雰囲気下としては、具体的には真空状態を挙げることができる。
【０１３０】
減圧雰囲気下で載置を行うことが好ましい理由は以下の通りである。つまり、転写層６及び下中間層３それぞれの表面は、完全には平坦ではなく、微視的には凹凸を有する。このため、載置を大気中で行うと、転写層６及び下中間層３の界面に空気が取り込まれることがある。このような空気の巻き込みは、泡となって中間層７中に存在することになる。しかし、上記泡は光学的になるべく低減することが好ましい。このため、上記空気の取り込み（換言すれば、泡の発生）を抑制するために、減圧雰囲気中で載置を行うことが好ましいのである。
【０１３１】
ここで、減圧雰囲気の具体的な圧力としては、通常１００Ｐａ以下、好ましくは７０Ｐａ以下、より好ましくは５０Ｐａ以下、を挙げることができる。
一方、減圧雰囲気は、通常１０Ｐａ以上、好ましくは１５Ｐａ以上、より好ましくは２０Ｐａ以上を挙げることができる。上記範囲内とすれば、樹脂中の揮発成分を確実に保持したまま接合をしやすくなる。
【０１３２】
次に、図１−２（ｃ）（ｃ−２）に示すように、下中間層３と転写層６とを接着させる。接着は、以下のような手法によって実現できる。例えば、下中間層３の表面又は転写層６の表面に接着剤を塗布する、又は、下中間層３の表面又は転写層６の表面に感圧性の接着シートを貼付する。また、例えば、下中間層３及び転写層６ともに紫外線硬化性樹脂で形成し、転写層積層スタンパ２００の載置の後、紫外線を照射して下中間層３と転写層６とを接着する。
【０１３３】
工業的には、下中間層３及び転写層６ともに紫外線硬化性樹脂で形成し、転写層積層スタンパ２００の載置の後、紫外線を照射して下中間層３と転写層６とを接着する手法が好ましい。尚、この手法を用いる場合には、下中間層３の紫外線硬化性樹脂を未硬化又は半硬化の状態としておくことが好ましい。本実施の形態においては、下中間層３と転写層６との接着を行う時点において転写層６の接着面のタック性（指で触ったときのべたつき）が無くなっているので、下中間層３の接着面に粘着性を持たせることにより、接着が良好に行いやすくなるからである。また、紫外線照射の方向は特に制限されないが、スタンパ４側から照射を行う場合には、スタンパ４を紫外線に対して光透過性に形成することが好ましい。
【０１３４】
（４）スタンパ４を転写層６から剥離する工程
下中間層３と転写層６とを接着した後、スタンパ４を転写層６から剥離する（図１−２（ｄ）参照）。剥離の方法も特に制限はない。通常は、ナイフエッジを基板１の内径又は外径側からスタンパ４と転写層６との間に挿入し、切り込みを入れた後、エアーを吹き込んでスタンパ４を転写層６から剥離する（図１−２（ｄ）には不図示）。
【０１３５】
より具体的には、光記録媒体が円盤形状の場合には、内周を真空吸着して、光記録媒体の内周にナイフエッジを入れ、そこにエアーを吹き込みながら転写層６とスタンパ４とを引き離すという方法で剥離を行なう。スタンパ４を剥離することにより、第１記録媒体１００上に、下中間層３及び転写層６を有する中間層７が形成されることとなる。
【０１３６】
Ｂ．第２の製造方法
第２の製造方法では、接合工程において下中間層を形成する。下中間層の形成が上記第１の製造方法と異なる以外の操作は第１の製造方法と同様にすればよいので、異なる部分についてのみ以下説明する。具体的には、第２の製造方法では、第１記録媒体製造工程において下中間層の形成は行わず、接合工程を行う際に下中間層の形成を行う。
図２は、第２の製造方法における接合工程の一実施形態を説明するための模式的断面図である。図２は、第１の製造方法を説明するために用いた図１−２（ｃ）に対応する図である。尚、図２において、図１−１または図１−２と共通の構成要素については同一の符号を用いて表わしている。また、通常、光記録媒体は円盤形状を有し、中心にセンターホールが形成されているが、図２ではセンターホールの記載を省略している。
【０１３７】
各図面の概略を説明する。
図２（ａ）は、硬化性樹脂８０を記録再生機能層２上に塗布した状態を示している。さらに、硬化性樹脂８０上に載置するために、転写層積層スタンパ２００が上方に配置した様子を示している。
図２（ｂ）は、硬化性樹脂８０と転写層６とを向かい合うようにして硬化性樹脂８０上に転写層積層スタンパ２００を載置した後、硬化性樹脂８０の延伸を開始した様子を示している。
図２（ｃ）は、硬化性樹脂８０が第１記録媒体１００及び転写層積層スタンパ２００の両端部まで延伸された状態を示している。
図２（ｄ）は、紫外線を照射して下中間層３ひいては中間層７を形成する様子を示している。
【０１３８】
以下、図２を参照しながら、本実施の形態における接合工程について説明する。
先ず、図２（ａ）に示すように、硬化性樹脂８０が第１記録媒体１００（記録再生機能層２）上に塗布される。硬化性樹脂８０の材料としては、第１の製造方法において下中間層３に硬化性樹脂を用いる場合と同様のものを用いることができる。
具体的には、硬化性樹脂８０として、本実施の形態においては紫外線硬化性樹脂を用いているが、熱硬化性樹脂等の他の硬化性樹脂を用いてもよいことはいうまでもない。
但し、下中間層３の膜厚制御、工業生産等を考慮すると、硬化性樹脂８０が紫外線硬化性樹脂であることが好ましい。硬化性樹脂８０の塗布方法も従来公知の方法を用いることができる。
ここで、本実施の形態においては、記録再生機能層２の上に硬化性樹脂８０を直接塗布しているが、必要に応じて記録再生機能層２上に他の層を形成してから硬化性樹脂８０の塗布を行っても良いことはいうまでもない。
尚、図２（ａ）では図示を省略しているが、基板１が円盤形状を有し、中心にセンターホールが形成されている場合に下中間層３を形成する場合においては、硬化性樹脂８０の塗布を通常、以下のようにして行うことが好ましい。つまり、センターホールの外径よりも大きい所定の半径位置において、硬化性樹脂８０をリング状に滴下（ｄｉｓｐｅｎｃｅ）することにより塗布を行う。
【０１３９】
尚、図２（ａ）に示すように、第１記録媒体１００は、基板１及び記録再生機能層２から構成される。そして、基板１の表面には凹凸が設けられており、基板１上に記録再生機能層２が形成されている。一方で、転写層積層スタンパ２００は、スタンパ４及び転写層６から構成されている。スタンパ４の表面には、中間層７の凹凸形状に対応した転写用凹凸形状が形成されている。そして、転写用凹凸形状が形成された表面上に転写層６が形成されている。第１記録媒体１００や転写層積層スタンパ２００等については、第１の製造方法と同様であるので、ここでの説明は省略する。
【０１４０】
次に、図２（ｂ）に示すように、硬化性樹脂８０と転写層６とを向かい合うようにして硬化性樹脂８０上に転写層積層スタンパ２００を載置する。この際、硬化性樹脂８０と転写層６とができるだけ空気を介したり、気泡を巻き込んだりせずに接するよう、静かに載置を行うことが好ましい。又は、以下の方法を行ってもよい。つまり、あらかじめ記録再生機能層２の表面と転写層６との表面とを、ほぼ平行に近接して対置する。そして、それぞれの表面の間の空隙に硬化性樹脂８０を滴下（ｄｉｓｐｅｎｃｅ）する。そして、滴下直後に硬化性樹脂８０が上記それぞれの表面に接するようにする。
次に、硬化性樹脂８０の延伸を開始する。本実施の形態においては、転写層積層スタンパ２００の重さにより、硬化性樹脂８０を第１記録媒体１００及び転写層積層スタンパ２００の端部まで押し出すように延伸している。このような延伸により、硬化性樹脂８０が形成する膜の膜厚を所望の範囲に制御しやすくなる。無論、硬化性樹脂８０の延伸はスピンコート法等により行ってもよい。
【０１４１】
そして、図２（ｃ）に示すように、硬化性樹脂８０が第１記録媒体１００及び転写層積層スタンパ２００の両端に到達したところで、第１記録媒体１００及び転写層積層スタンパ２００を高速回転して、余分な硬化性樹脂８０を外部へ振り切る。これにより、硬化性樹脂８０が形成する膜の膜厚がさらに精密に制御されやすくなる。このようにして、硬化性樹脂８０より下中間層３が形成される。
【０１４２】
次に、図２（ｄ）に示すように、スタンパ４側から紫外線を照射して硬化性樹脂８０（紫外線硬化性樹脂）を硬化させる。この結果、転写層６と第１記録媒体１００（記録再生機能層２）との間に下中間層３を存在させた状態で、転写層積層スタンパ２００と第１記録媒体１００との接合が行われることとなる。
【０１４３】
第２の製造方法の利点の一つは、接合工程を大気中で行うことができる点にある。具体的には、図２に示した各操作（少なくとも図２（ａ）から図２（ｃ）の操作）は、大気中で行うことができる。この結果、製造装置の構成を簡略化できる利点が発揮される。
【０１４４】
大気中で接合工程を行える理由は以下の通りである。つまり、転写層積層スタンパ２００を硬化性樹脂８０上に載置した後に硬化性樹脂８０を延伸する際に、スタンパ４と記録再生機能層２との間に存在する空気を硬化性樹脂８０が、第１記録媒体１００及び転写層積層スタンパ２００の外側へと追い出すようになる。この結果、空気がスタンパ４と硬化性樹脂８０（ひいては下中間層３）との間に取り込まれにくくなり、スタンパ４及び下中間層３の界面での泡の発生が抑制されるようになる。この結果、接合工程を真空中で行なわなくてもよくなるのである。
【０１４５】
以上のようにして、中間層７を形成し、スタンパ４の剥離工程を行う。この点については、第１の製造方法（図１−２（ｄ）参照）と同様にすればよい。剥離工程については、すでに説明したので、ここでの説明は省略する。
【０１４６】
Ｃ．その後の工程
本実施の形態においては、上記のようにして凹凸形状を表面に有し、下中間層３及び転写層６を有する中間層７を備えた光記録媒体を製造する。以下では、それ以後の工程について説明する。
（１）上部記録再生機能層等の形成
図３は、本発明の実施形態が適用される光記録媒体１０００の好ましい一例を説明するための模式断面図である。具体的には、図３には、図１−１、図１−２、図２によって得られた中間層７に上部記録再生機能層８、接着層９、及びカバー層１０をこの順に積層することによって、光記録媒体１０００が得られることを示すための模式断面図である。尚、図１−１、図１−２、図２と共通の構成要素については同一の符号を用いて表している。
【０１４７】
図３に示すように、溝やピットの形状が形成された転写層６（中間層７）の上に、上部記録再生機能層８を形成する。上部記録再生機能層８の基本的な層構成は、記録再生機能層２とほぼ同様である。但し、上部記録再生機能層８は記録再生用のレーザー光を透過することが好ましい。このため、上部記録再生機能層８を構成する各層の膜厚は適宜調整される。
【０１４８】
（２）カバー層等の形成
必要な層数の記録再生機能層を設けた後（図３では、上部記録再生機能層８を設けた後）、図３に示すように、最上層の記録再生機能層（図３では、上部記録再生機能層８）の上面に、接着層９を介してカバー層１０を設ける。接着層９及びカバー層１０の材料や形成手順は特に制限されない。
【０１４９】
接着層９としては、通常、接着剤、感圧性接着シート、紫外線硬化性樹脂等が用いられる。また、カバー層１０としては、通常、ポリカーボネート樹脂やシクロオレフィンポリマー等低吸湿性の樹脂から形成されるプラスチックシート等が用いられる。好適には、ディスクの反り等の特性を確保する目的で、ディスク基板と同一の材料すなわちポリカーボネート等が用いられる。当然、接着層９とカバー層１０とを、紫外線硬化性樹脂等で一体に形成してもよい。その際用いられる紫外線硬化性樹脂は、通常１０００ＭＰａ・ｓ以上の高粘度のものであり、それによって厚さ５０μｍ〜２００μｍの膜をスピンコート法で形成することができる。
接着層９は、通常、スピンコート法等の手法又は直接貼り付けることによって形成される。
【０１５０】
接着層９の厚さは、特に制限されないが、通常３μｍ以上、３０μｍ以下、とされる。この範囲にすることにより、均一な厚さの粘着材料を製造しやすいという利点が発揮されやすくなる。
一方、カバー層１０の厚さは、通常５０μｍ以上、２００μｍ以下とされる。この範囲にすることにより、ピックアップレンズの高ＮＡ化に対応できる均一な膜厚のカバー層１０が形成しやすくなる。ＤＶＤ−Ｒ等では、カバー層等を形成する代わりに、約０．６ｍｍの基板を、接着層を介して貼り合せる。
【０１５１】
Ｉ−２．基板のみを第１記録媒体として用いる場合
本実施の形態は、第１記録媒体として基板のみを用いる。この結果、凹凸形状を表面に有し、下中間層及び転写層を有する中間層は基板上に設けられる。本実施の形態は、用いる第１記録媒体の形態が異なること以外は、上で説明した、１層の記録再生機能層を有する第１記録媒体を用いて光記録媒体を製造する実施の形態と同様にして実施される。用いる第１記録媒体の形態の違いによって、具体的には、以下の相違点が存在することになる。一点目は、本実施の形態においては、凹凸形状を表面に有し、下中間層及び転写層を有する中間層が、記録再生機能層を介さずに基板上に直接形成されることになる。このため、予め基板上に凹凸形状を設けなくてもよい。二点目は、本実施の形態においては、基板上に最初に設けられる記録再生機能層が上部記録再生機能層となる。
【０１５２】
このように、用いる第１記録媒体の形態が異なる以外は、上で説明した１層の記録再生機能層を有する第１記録媒体と同様して、凹凸形状を表面に有し、下中間層及び転写層を有する中間層を備えた光記録媒体を製造すればよい。必要な説明は既に行ったので、ここでの説明は省略する。
【０１５３】
Ｉ−３．複数の記録再生機能層を有する第１記録媒体を用いる場合
本実施の形態は、用いる第１記録媒体の形態が異なること以外は、上で説明した、１層の記録再生機能層を有する第１記録媒体を用いて光記録媒体を製造する実施の形態と同様にして実施される。用いる第１記録媒体の形態の違いによって、具体的には、以下の相違点が存在することになる。一点目は、第１記録媒体製造工程において、基板上に複数の記録再生機能層を形成することにより第１記録媒体が製造されることである。二点目は、本実施の形態においては、接合工程において、転写層と、基板から最も遠くに位置する記録再生機能層との間に下中間層を存在させた状態で、転写層積層スタンパと前記第１記録媒体とを接合することである。
【０１５４】
このように、用いる第１記録媒体の形態が異なる以外は、上で説明した１層の記録再生機能層を有する第１記録媒体と同様して、凹凸形状を表面に有し、下中間層及び転写層を有する中間層を備えた光記録媒体を製造すればよい。そこで、以下では、相違点である第１記録媒体について説明する。
【０１５５】
本実施の形態に用いる第１記録媒体は、通常、以下のようにして製造される。
（ａ）基板上に記録再生機能層を形成する。
（ｂ）上記記録再生機能層上に中間層を形成する。
（ｃ）上記中間層上に第２記録再生機能層を形成する。
（ｄ）第２記録再生機能層上に、第２の中間層を形成する。
（ｅ）必要とされる記録再生機能層の層数によって上記（ｃ）、（ｄ）の工程を繰り返す。
積層する記録再生機能層の数は、特に制限はない。但し、現実的には、記録再生機能層の積層数は１０層が上限となる。一方、記録再生機能層の積層数は、通常２層以上、好ましくは３層以上、より好ましくは５層以上とする。工業生産や記録特性等の種々の要素を考慮すると、記録再生機能層の積層数を２層とすることが最も好ましい。
【０１５６】
尚、上記第２記録再生機能層以降の記録再生機能層の層構成・材料としては、記録再生機能層（図１−１、図１−２における記録再生機能層２）と同様の層構成・材料を用いればよい。また、第２の中間層以降の中間層を形成する場合における、下中間層及び転写層の材料や作製手順、スタンパの構造、紫外線照射による硬化の手順などの詳細も、上に説明したものと同様とすればよい。
【０１５７】
Ｉ−４．その他
以上、本発明について複数の実施の形態を挙げて説明したが、本発明は上述の実施の形態に制限されるものではなく、本発明の趣旨を逸脱しない範囲において、適宜変更を加えて実施することが可能である。
【０１５８】
例えば、光記録媒体の層構成は、上記の実施形態の構成に制限されない。本発明の趣旨を逸脱しない範囲において、積層の順序が異なっていてもよく、別の層が追加されていてもよく、二以上の層が一体に設けられていてもよい。
【０１５９】
ＩＩ．製造装置
本発明によって、凹凸形状を表面に有し、下中間層及び転写層を有する中間層を備えた光記録媒体を製造するための製造装置も提供される。具体的には、転写層積層スタンパを製造するために、製造装置に以下の機能が付加される。
つまり、中間層の凹凸形状に対応した転写用凹凸形状を表面に有するスタンパの該表面上に紫外線硬化性樹脂の膜を設け、紫外線硬化性樹脂の膜に紫外線を照射して該紫外線硬化性樹脂の膜を半硬化させる第一硬化手段が付加される。さらに、酸素濃度を低減させた雰囲気下で紫外線を照射して上記紫外線硬化性樹脂の膜をさらに硬化させることによって転写層を形成する第二硬化手段が付加される。
上記第一硬化手段及び第二硬化手段における具体的な操作については、上記製造方法において説明した通りであるので、ここでの説明は省略する。また、上記第一硬化手段及び第二硬化手段を実現するための具体的な装置構成は、従来公知の製造装置を適宜改良して用いればよい。
【実施例】
【０１６０】
以下、実施例に基づき本発明をさらに具体的に説明する。尚、本発明は、その要旨を逸脱しない限り、以下の実施例に限定されるものではない。
（実施例１）
（第１記録媒体製造工程）
溝深さ約２０ｎｍ、ピッチ約０．３２μｍの溝を転写した厚さ１．１ｍｍのポリカーボネート製基板を用意した。上記基板の溝形状が形成された表面に書き換え可能型の記録再生機能層（書き換え可能型の媒体の例１、膜面入射構成）をスパッタリングにて形成した。このようにして、第１記録媒体を製造した。
【０１６１】
（転写層積層スタンパ製造工程）
溝深さ約２０ｎｍ、ピッチ約０．３２μｍの溝を転写した厚さ０．６ｍｍ、外径１２０ｍｍのポリカーボネート製の透明スタンパを射出成型により作製した。このスタンパの溝形状が形成された表面の上にラジカル系紫外線硬化性樹脂（ラジカル重合型の紫外線硬化性樹脂）Ａ（アクリル系樹脂、粘度約３００ＭＰａ・ｓ）をスピンコート法により塗布した。そして、上記ラジカル系紫外線硬化性樹脂Ａを厚さ約４μｍの薄膜状とした後、高速の振り切り回転を停止した。このようにして、紫外線硬化性樹脂の膜をスタンパ上に形成した。
【０１６２】
その後、大気雰囲気下で、２２ｍＷ／ｃｍ２のほぼ一様な強度分布を持つＵＶ光（光源：ハリソン東芝製トスキュア７５１）を、上記紫外線硬化性樹脂の膜の全面に３秒間照射した。照射後、紫外線硬化性樹脂の膜の表面を触るとべとつく状態であった。次に、窒素雰囲気下で、８０ｍＷ／ｃｍ２のほぼ一様な強度分布を持つ光源によるＵＶ光を、上記紫外線硬化性樹脂の膜の全面に１秒間照射した。このようにして転写層を得た。転写層の表面状態は、鋭利な金属で擦っても傷が付き難い状態であった。
以上のようにして転写層積層スタンパを製造した。
【０１６３】
（接合工程）
第１記録媒体の記録再生機能層上の表面に、ラジカル系紫外線硬化性樹脂（ラジカル重合型の紫外線硬化性樹脂）Ｂ（アクリル系樹脂、粘度約５００ＭＰａ・ｓ）を、半径約３５ｍｍの位置に一周リング状に塗布した。そして、ラジカル系紫外線硬化性樹脂Ｂと転写層とを向かい合うようにして、ラジカル系紫外線硬化性樹脂Ｂ上に、上記転写層積層スタンパを載置した。ラジカル系紫外線硬化性樹脂Ｂが第１記録媒体および転写層積層スタンパの端部まで延伸されたところで、第１記録媒体を５０００ｒｐｍで回転させて、余分なラジカル系紫外線硬化性樹脂Ｂを第１記録媒体および転写層積層スタンパの外部へ振り切った。その後、スタンパ側から同光源による８０ｍＷ／ｃｍ２のほぼ一様な強度分布を持つＵＶ光を全面に６秒間照射して下中間層を硬化させた。
【０１６４】
（剥離工程）
その後、透明スタンパを転写層から剥離させると、透明スタンパと転写層との界面で、全面にわたりムラ無く良好な状態で剥離を行うことができた。
【０１６５】
（上部記録再生機能層の形成）
さらに転写層上にスパッタリングにより書き換え可能型の上部記録再生機能層（書き換え可能型の媒体の例１、膜面入射構成）を形成し、さらにカバー層を樹脂スピンコート法により７５μｍ厚さとなるように形成して、２層の書き換え型ブルーレイディスクを作製した。
【０１６６】
（評価）
上記製造方法で作製した２層の書き換え型ブルーレイディスクにおける転写層への溝の転写性を、溝信号で評価した。その結果良好な溝信号が得られ、全面にわたり良好に転写されていることが分かった。
【０１６７】
（比較例１）
実施例１の「転写層積層スタンパ製造工程」において、最初の大気下での２２ｍＷ／ｃｍ２のＵＶ照射のみを省略したこと（半硬化の操作を行わなかったこと）、及び「上部記録再生機能層の形成」以降の工程を行わなかったこと以外は、実施例１と同様にして光記録媒体の製造を試みた。その結果、転写層とポリカーボネート製の透明のスタンパとが強く接着している為に剥離ができなかった。実際に、剥離を無理に行うと、転写層が透明スタンパに接着したまま、記録再生機能層における記録層の界面で剥離が起こった。そして、スパッタリングした記録層の膜が全面で破れた。
【０１６８】
（実施例２）
実施例１の「転写層積層スタンパ製造工程」における８０ｍＷ／ｃｍ２のＵＶ光の照射を１０秒間としたこと、及び「第２記録再生機能層の形成」以降の工程を行わなかったこと以外は、実施例１と同様にして光記録媒体の製造を試みた。その結果、剥離工程において、スパッタリングした記録層の膜が部分的に剥離したのみで、転写層と透明スタンパとの剥離は概ね良好に行うことができた。
【０１６９】
（実施例３：転写層および下中間層の樹脂材料を変えた実験）
（第１記録媒体製造工程）
溝深さ約２０ｎｍ、ピッチ約０．３２μｍの溝を転写した厚さ１．１ｍｍのポリカーボネート製基板を用意した。上記基板の溝形状が形成された表面に書き換え可能型の記録再生機能層（書き換え可能型の媒体の例１、膜面入射構成）をスパッタリングにて形成した。このようにして、第１記録媒体を製造した。
【０１７０】
（転写層積層スタンパ製造工程）
溝深さ約２０ｎｍ、ピッチ約０．３２μｍの溝を転写した厚さ０．６ｍｍ、外径１２０ｍｍのポリカーボネート製の透明スタンパを射出成型により作製した。このスタンパの溝形状が形成された表面の上にラジカル系紫外線硬化性樹脂（ラジカル重合型の紫外線硬化性樹脂）Ｃ（アクリル系樹脂、粘度約３００ＭＰａ・ｓ）をスピンコート法により塗布した。そして、上記ラジカル系紫外線硬化性樹脂Ｃを厚さ約４μｍの薄膜状とした後、高速の振り切り回転を停止した。このようにして、紫外線硬化性樹脂の膜をスタンパ上に形成した。
【０１７１】
その後、大気雰囲気下で、２２ｍＷ／ｃｍ２のほぼ一様な強度分布を持つＵＶ光（光源：ハリソン東芝製トスキュア７５１）を、上記紫外線硬化性樹脂の膜の全面に３秒間照射した。照射後、紫外線硬化性樹脂の膜の表面を触るとべとつく状態であった。次に、窒素雰囲気下で、８０ｍＷ／ｃｍ２のほぼ一様な強度分布を持つ光源によるＵＶ光を、上記紫外線硬化性樹脂の膜の全面に１秒間照射した。このようにして転写層を得た。転写層の表面状態は、鋭利な金属で擦っても傷が付き難い状態であった。
以上のようにして転写層積層スタンパを製造した。
【０１７２】
（接合工程）
第１記録媒体の記録再生機能層上の表面に、ラジカル系紫外線硬化性樹脂（ラジカル重合型の紫外線硬化性樹脂）Ｄ（アクリル系樹脂、粘度約１０００ＭＰａ・ｓ）を、半径約３５ｍｍの位置に一周リング状に塗布した。そして、ラジカル系紫外線硬化性樹脂Ｄと転写層とを向かい合うようにして、ラジカル系紫外線硬化性樹脂Ｄ上に、上記転写層積層スタンパを載置した。ラジカル系紫外線硬化性樹脂Ｄが第１記録媒体および転写層積層スタンパの端部まで延伸されたところで、第１記録媒体を５０００ｒｐｍで回転させて、余分なラジカル系紫外線硬化性樹脂Ｄを第１記録媒体および転写層積層スタンパの外部へ振り切った。その後、スタンパ側から同光源による８０ｍＷ／ｃｍ２のほぼ一様な強度分布を持つＵＶ光を全面に６秒間照射して下中間層を硬化させた。
【０１７３】
（剥離工程）
その後、透明スタンパを転写層から剥離させると、透明スタンパと転写層との界面で、全面にわたりムラ無く良好な状態で剥離を行うことができた。
【０１７４】
（実施例４：半硬化を窒素下で行った実験）
（第１記録媒体製造工程）
溝深さ約２０ｎｍ、ピッチ約０．３２μｍの溝を転写した厚さ１．１ｍｍのポリカーボネート製基板を用意した。上記基板の溝形状が形成された表面に書き換え可能型の記録再生機能層（書き換え可能型の媒体の例１、膜面入射構成）をスパッタリングにて形成した。このようにして、第１記録媒体を製造した。
【０１７５】
（転写層積層スタンパ製造工程）
溝深さ約２０ｎｍ、ピッチ約０．３２μｍの溝を転写した厚さ０．６ｍｍ、外径１２０ｍｍのポリカーボネート製の透明スタンパを射出成型により作製した。このスタンパの溝形状が形成された表面の上にラジカル系紫外線硬化性樹脂（ラジカル重合型の紫外線硬化性樹脂）Ａ（アクリル系樹脂、粘度約３００ＭＰａ・ｓ）をスピンコート法により塗布した。そして、上記ラジカル系紫外線硬化性樹脂Ａを厚さ約４μｍの薄膜状とした後、高速の振り切り回転を停止した。このようにして、紫外線硬化性樹脂の膜をスタンパ上に形成した。
【０１７６】
その後、窒素雰囲気下で、１０ｍＷ／ｃｍ２のほぼ一様な強度分布を持つＵＶ光（光源：ハリソン東芝製トスキュア７５１）を、上記紫外線硬化性樹脂の膜の全面に０．２秒間照射した。照射後、紫外線硬化性樹脂の膜の表面を触るとべとつく状態であった。次に、窒素雰囲気下で、８０ｍＷ／ｃｍ２のほぼ一様な強度分布を持つ光源によるＵＶ光を、上記紫外線硬化性樹脂の膜の全面に１秒間照射した。このようにして転写層を得た。転写層の表面状態は、鋭利な金属で擦っても傷が付き難い状態であった。
以上のようにして転写層積層スタンパを製造した。
【０１７７】
（接合工程）
第１記録媒体の記録再生機能層上の表面に、ラジカル系紫外線硬化性樹脂（ラジカル重合型の紫外線硬化性樹脂）Ｄ（アクリル系樹脂、粘度約１０００ＭＰａ・ｓ）を、半径約３５ｍｍの位置に一周リング状に塗布した。そして、ラジカル系紫外線硬化性樹脂Ｄと転写層とを向かい合うようにして、ラジカル系紫外線硬化性樹脂Ｄ上に、上記転写層積層スタンパを載置した。ラジカル系紫外線硬化性樹脂Ｄが第１記録媒体および転写層積層スタンパの端部まで延伸されたところで、第１記録媒体を５０００ｒｐｍで回転させて、余分なラジカル系紫外線硬化性樹脂Ｄを第１記録媒体および転写層積層スタンパの外部へ振り切った。その後、スタンパ側から同光源による８０ｍＷ／ｃｍ２のほぼ一様な強度分布を持つＵＶ光を全面に６秒間照射して下中間層を硬化させた。
【０１７８】
（剥離工程）
その後、透明スタンパを転写層から剥離させると、透明スタンパと転写層との界面で、全面にわたりムラ無く良好な状態で剥離することができた。
【０１７９】
（実施例５）
実施例４において、転写層を作製する際に、最初に照射するＵＶ照射時間（半硬化させるためのＵＶ照射時間）のみを０．２秒から０．５秒にしたこと以外は、実施例４と同様にして光記録媒体の製造を試みた。その結果、剥離工程において、スパッタリングした記録膜が部分的に剥離したのみで、転写層と透明スタンパとの剥離は概ね良好に行うことができた。
【０１８０】
実施例４、５における転写層の形成方法は、転写層への２回にわたるＵＶ光の照射の際に、大気中雰囲気から窒素雰囲気への切り替えが不要になる利点はある。しかし、転写層積層スタンパ製造工程における、半硬化をさせる際に用いるＵＶ光の照射強度と、さらに硬化を行う際（２回目の硬化）に用いるＵＶ光の照射強度とが差が比較的大きい。このため、同一のＵＶ照射装置（ＵＶ光源）で半硬化及びその後の硬化を行おうとすると、工業的に使用できるＵＶ照射装置（ＵＶ光源）の機種が限定される傾向となる。また、半硬化の際の紫外線照射強度及び照射時間の適正な範囲が狭くなって、光記録媒体の製造マージンが小さくなる傾向となる。このような観点から考えると、半硬化は、酸素が存在する雰囲気下で行うことが好ましいと考える。
【０１８１】
（参考例）
実施例１の「転写層積層スタンパ製造工程」において、最初に大気下で２００ｍＷ／ｃｍ２のＵＶ光を２秒間照射し、その後の窒素雰囲気下でのＵＶ光照射を行わなかったこと、及び「第２記録再生機能層の形成」以降の工程を行わなかったこと以外は、実施例１と同様にして光記録媒体の製造を試みた。ここで、接合工程の前に紫外線硬化性樹脂の膜の表面状態を確認するために、紫外線硬化性樹脂の膜表面を指で触ったところ、わずかにべとつく状態（半硬化の状態）であった。つまり、本実験においては、転写層を形成せずに、半硬化の状態の紫外線硬化性樹脂の膜を用いて接合工程を行った。
【０１８２】
以上の状態において剥離工程を行ったところ、スパッタリングした記録層の膜が部分的に剥離したのみで、転写層と透明スタンパとの剥離は概ね良好に行うことができた。しかしながら、１００ｍＷ／ｃｍ２のＵＶ光を用いたこと以外は同様の条件で剥離工程を行ったところ、スパッタリングした記録層の膜が全体的に剥離した。
【０１８３】
本実験の結果から、半硬化の状態を経由することにより、転写層と透明スタンパとの剥離を良好に行えるようになることがわかる。しかし、本実験の方法においては、紫外線硬化性樹脂の膜の表面がタック性を有する状態で接合工程を行っている。このため、接合工程の際に、転写層と下中間層との間に気泡の巻き込みが発生する場合があり得る。また、ＵＶ光の照射量が低下すると剥離不良を起こす可能性が有る。このことから、生産性を確保するには、ＵＶ光の照射量の大きな装置が必要となり、コスト面で不利となる。従って、工業生産の際の低コスト化を実現し、生産安定性や歩留まりを向上させるためには、半硬化後に酸素濃度を低減させた雰囲気下でのさらなる硬化を行うことが有効になる。
【産業上の利用可能性】
【０１８４】
本発明の光記録媒体の製造方法は、ＣＤ、ＤＶＤ、ＢＤ等の各種の光記録媒体の分野において、好適に使用することができる。
【図面の簡単な説明】
【０１８５】
【図１−１】本実施の形態が適用される光記録媒体の製造方法の好ましい一例を説明するための模式的断面図である。
【図１−２】本実施の形態が適用される光記録媒体の製造方法の好ましい一例を説明するための模式的断面図である。
【図２】第２の製造方法における接合工程の一実施形態を説明するための模式的断面図である。
【図３】本発明の実施形態が適用される光記録媒体の好ましい一例を説明するための模式断面図である。
【符号の説明】
【０１８６】
１…基板、２…記録再生機能層、３…下中間層、４…スタンパ、５…紫外線硬化性樹脂の膜、６…転写層、７…中間層、８…上部記録再生機能層、１００…第１記録媒体、２００…転写層積層スタンパ、１０００…光記録媒体
【図１−１】
2007294076.tif 000003
【図１−２】
2007294076.tif 000004
【図２】
2007294076.tif 000005
【図３】
2007294076.tif 000006